"下記成分A及び成分Bを含有し、成分Aと成分Bの総量を100重量として、成分Aの含有量が5~90重量であり、成分Bの含有量が95~10重量である共役ジエン系重合体ゴム。成分A:カルボニル基と置換アミノ基とを有する化合物で変性された共役ジエン系重合体ゴム成分。成分B:下式IIaで表される化合物で変性された共役ジエン系重合体ゴム成分。式中、mは1~3の数を表し、nは1~3の数を表し、mnは2~4であり、R21及びR23はヒドロカルビル基を表し、R22はヒドロカルビレン基を表し、Aは置換アミノ基又は置換基を有していてもよいヒドロカルビルオキシ基を表し、R21が複数ある場合、複数あるR21は同一でも異なっていてもよく、R22が複数ある場合、複数あるR22は同一でも異なっていてもよく、R23が複数ある場合、複数あるR23は同一でも異なっていてもよく、Aが複数ある場合、複数あるAは同一でも異なっていてもよい。カルボニル基と置換アミノ基とを有する化合物が、下式Iaで表される化合物である請求項1に記載の共役ジエン系重合体ゴム。式中、Z1及びZ2は、置換アミノ基を有する基、水素原子、置換基を有していてもよいヒドロカルビル基、又は、置換基を有していてもよいヒドロカルビルオキシ基を表し、Z1及びZ2の少なくとも1つが置換アミノ基を有する基であるか、あるいは、Z1とZ2とが結合して、置換アミノ基を有する環構造をZ1とZ2とカルボニル炭素とで形成する基を表す。式IaのZ1及びZ2の少なくとも1つが下式Ibで表される基である請求項2に記載の共役ジエン系重合体ゴム。式中、pは0又は1を表し、Tは、酸素原子又は-NR6-R6は、ヒドロカルビル基又は水素原子を表す。を表し、R4はヒドロカルビレン基を表し、R5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表す。カルボニル基と置換アミノ基とを有する化合物が、下式I-3で表される化合物である請求項1に記載の共役ジエン系重合体ゴム。式中、R5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表し、qは1~10の整数を表し、Tは、酸素原子又は-NR6-R6は、ヒドロカルビル基又は水素原子を表す。を表し、R8は、置換基を有していてもよいヒドロカルビル基又は水素原子を表す。式IIaで表される化合物が[3-ジアルキルアミノプロピル]トリアルコキシシランである請求項1~4のいずれかに記載の共役ジエン系重合体ゴム。成分A及び/又は成分Bがケイ素含有単量体に基づく構成単位を有する請求項1~5のいずれかに記載の共役ジエン系重合体ゴム。ケイ素含有単量体が下式Xで表される単量体である請求項6に記載の共役ジエン系重合体ゴム。式中、X1、X2及びX3は、置換基を有していてもよいヒドロカルビル基、又は、下式Xaで表される基を表し、X1、X2及びX3の少なくとも1つが、下式Xaで表される基である。式中、R’及びRは、窒素原子、酸素原子及びケイ素原子からなる群から選ばれる少なくとも1種の原子を有していてもよい炭素原子数が1~6のヒドロカルビル基、シリル基、置換シリル基、あるいは、R’とRとが結合した炭素原子数が2~12の2価基を表す。共役ジエン系重合体ゴムのビニル結合量が、共役ジエンに基づく構成単位の含有量を100モルとして、20モル以上70モル以下である請求項1~7のいずれかに記載の共役ジエン系重合体ゴム。請求項1~8のいずれかに記載の共役ジエン系重合体ゴムと充填剤とを含有し、充填剤の含有量が、共役ジエン系重合体ゴム100重量部あたり、10~150重量部である共役ジエン系重合体ゴム組成物。しかしながら、上記従来の共役ジエン系重合体ゴムを用いたゴム組成物は、耐摩耗性において必ずしも十分満足のいくものではなかった。かかる状況のもと、本発明が解決しようとする課題は、耐摩耗性に優れる共役ジエン系重合体ゴム組成物を得ることができる共役ジエン系重合体ゴム、及び、該共役ジエン系重合体ゴムと充填剤とを含有する共役ジエン系重合体ゴム組成物を提供することにある。本発明の第1は、下記成分A及び成分Bを含有し、成分Aと成分Bの総量を100重量として、成分Aの含有量が5~90重量であり、成分Bの含有量が95~10重量である共役ジエン系重合体ゴムにかかるものである。成分A:カルボニル基と置換アミノ基とを有する化合物で変性された共役ジエン系重合体ゴム成分。成分B:下式IIaで表される化合物で変性された共役ジエン系重合体ゴム成分。式中、mは1~3の数を表し、nは1~3の数を表し、mnは2~4であり、R21及びR23はヒドロカルビル基を表し、R22はヒドロカルビレン基を表し、Aは置換アミノ基又は置換基を有していてもよいヒドロカルビルオキシ基を表し、R21が複数ある場合、複数あるR21は同一でも異なっていてもよく、R22が複数ある場合、複数あるR22は同一でも異なっていてもよく、R23が複数ある場合、複数あるR23は同一でも異なっていてもよく、Aが複数ある場合、複数あるAは同一でも異なっていてもよい。本発明の第2は、上記の共役ジエン系重合体ゴムと充填剤とを含有する共役ジエン系重合体ゴム組成物にかかるものである。本発明により、耐摩耗性に優れる共役ジエン系重合体ゴム組成物を得ることができる共役ジエン系重合体ゴム、及び、該共役ジエン系重合体ゴムと充填剤とを含有する共役ジエン系重合体ゴム組成物を提供することができる。[共役ジエン系重合体ゴム]本発明の共役ジエン系重合体ゴムは、下記成分A及び成分Bを含有し、成分Aと成分Bの総量を100重量として、成分Aの含有量が5~90重量であり、成分Bの含有量が95~10重量であるジエン系重合体ゴムである。成分A成分Aは、カルボニル基と置換アミノ基とを有する化合物で変性された共役ジエン系重合体ゴム成分である。成分Aの共役ジエン系重合体ゴム成分は、共役ジエンに基づく構成単位共役ジエン単位を有する。該共役ジエンとしては、1,3-ブタジエン、イソプレン、1,3-ペンタジエン、2,3-ジメチル-1,3-ブタジエン、1,3-ヘキサジエンがあげられる。これらは、1種以上用いられる。共役ジエンとして、好ましくは、1,3-ブタジエン、イソプレンである。成分Aの共役ジエン系重合体ゴム成分は、共役ジエン単位に加え、他の単量体に基づく構成単位を有していてもよい。該他の単量体としては、芳香族ビニル、ビニルニトリル、不飽和カルボン酸エステルがあげられる。芳香族ビニルとしては、スチレン、α-メチルスチレン、ビニルトルエン、ビニルナフタレン、ジビニルベンゼン、トリビニルベンゼン、ジビニルナフタレンがあげられる。また、ビニルニトリルとしては、アクリロニトリルがあげられ、不飽和カルボン酸エステルとしては、アクリル酸メチル、アクリル酸エチル、メタアクリル酸メチル、メタアクリル酸エチルがあげられる。好ましくは、芳香族ビニルであり、より好ましくは、スチレンである。成分Aの共役ジエン系重合体ゴム成分は、強度を高めるために、芳香族ビニルに基づく構成単位芳香族ビニル単位を有していることが好ましい。芳香族ビニル単位の含有量としては、共役ジエン単位と芳香族ビニル単位との総量を100重量として、0重量以上であり、好ましくは10重量以上共役ジエン単位の含有量は90重量以下であり、より好ましくは15重量以上共役ジエン単位の含有量は85重量以下である。また、省燃費性を高めるために、芳香族ビニル単位の含有量は、好ましくは50重量以下共役ジエン単位の含有量は50重量以上であり、より好ましくは45重量以下共役ジエン単位の含有量は55重量以上である。成分Aの共役ジエン系重合体ゴム成分は、耐摩耗性および省燃費性を高めるために、ケイ素含有単量体に基づく構成単位を有していることが好ましい。上記ケイ素含有単量体としては、下式Xで表される単量体が好ましい。式中、X1、X2及びX3は、置換基を有していてもよいヒドロカルビル基、又は、下式Xaで表される基を表し、X1、X2及びX3の少なくとも1つが、下式Xaで表される基である。式中、R’及びRは、窒素原子、酸素原子及びケイ素原子からなる群から選ばれる少なくとも1種の原子を有していてもよい炭素原子数が1~6のヒドロカルビル基、シリル基、置換シリル基、あるいは、R’とRとが結合した炭素原子数が2~12の2価基を表す。本明細書では、ヒドロカルビル基は炭化水素残基を表す。置換ヒドロカルビル基置換基を有するヒドロカルビル基は、炭化水素残基の1つ以上の水素原子が置換基で置換されている基を表す。ヒドロカルビルオキシ基は、ヒドロキシル基の水素原子がヒドロカルビル基で置換されている基を表し、置換ヒドロカルビルオキシ基置換基を有するヒドロカルビルオキシ基は、ヒドロカルビルオキシ基の1つ以上の水素原子が置換基で置換されている基を表す。式XのX1、X2及びX3は、置換基を有していてもよいヒドロカルビル基、又は、下式Xaで表される基を表し、X1、X2及びX3の少なくとも1つが、式Xaで表される基である。X1、X2及びX3のヒドロカルビル基としては、メチル基、エチル基、n-プロピル基、イソプロピル基、n-ブチル基、sec-ブチル基、tert-ブチル基、n-ペンチル基、ネオペンチル基、イソペンチル基、n-ヘキシル基等のアルキル基;シクロヘキシル基等のシクロアルキル基;フェニル基、メチルフェニル基、エチルフェニル基等のアリール基;ベンジル基等のアラルキル基があげられる。ヒドロカルビル基として、好ましくは、アルキル基である。X1、X2及びX3のヒドロカルビル基の炭素原子数は、好ましくは1~4であり、より好ましくは、1又は2である。X1、X2及びX3の置換ヒドロカルビル基としては、メトキシメチル基、メトキシエチル基、エトキシメチル基、エトキシエチル基等のアルコキシアルキル基があげられる。置換ヒドロカルビル基として、好ましくは、アルコキシアルキル基であり、より好ましくは、炭素原子数が2~4のアルコキシアルキル基である。X1、X2及びX3の置換ヒドロカルビル基の炭素原子数は、好ましくは1~4である。式XaのR’及びRは、窒素原子、酸素原子及びケイ素原子からなる群から選ばれる少なくとも1種の原子を有していてもよい炭素原子数が1~6のヒドロカルビル基、シリル基、置換シリル基、あるいは、R’とRとが結合した炭素原子数が2~12の2価基である。R’及びRの炭素原子数が1~6のヒドロカルビル基としては、メチル基、エチル基、n-プロピル基、イソプロピル基、n-ブチル基、sec-ブチル基、tert-ブチル基、n-ペンチル基、ネオペンチル基、イソペンチル基、n-ヘキシル基等のアルキル基;シクロヘキシル基等のシクロアルキル基;フェニル基があげられる。好ましくは、アルキル基であり、より好ましくは、炭素原子数が1~4のアルキル基であり、更に好ましくは、メチル基、エチル基、n-プロピル基、n-ブチル基である。R’及びRの窒素原子を有するヒドロカルビル基としては、ジメチルアミノメチル基、ジメチルアミノエチル基、ジメチルアミノプロピル基、ジエチルアミノエチル基等のジアルキルアミノアルキル基があげられる。R’及びRの酸素原子を有するヒドロカルビル基としては、メトキシメチル基、メトキシエチル基、メトキシプロピル基、エトキシメチル基、エトキシエチル基等のアルコキシアルキル基があげられる。好ましくは、アルコキシアルキル基であり、より好ましくは、炭素原子数が2~4のアルコキシアルキル基である。R’及びRのケイ素原子を有するヒドロカルビル基としては、トリメチルシリルメチル基等のトリアルキルシリルアルキル基があげられる。R’及びRの置換シリル基としては、トリメチルシリル基、トリエチルシリル基、t-ブチルジメチルシリル基等のトリアルキルシリル基があげられる。置換シリル基としては、好ましくは、トリアルキルシリル基であり、より好ましくは、トリメチルシリル基である。R’とRとが結合した炭素原子数が2~12の2価基としては、メチレン基、エチレン基、トリメチレン基、テトラメチレン基、ペンタメチレン基、ヘキサメチレン基等のアルキレン基;-CH=CH-CH=CH-で表される基等のアルケニレン基;-CH2CH2-NH-CH2-で表される基、-CH=CH-N=CH-で表される基、-CH2CH2-N=CH-で表される基、-CH2CH2CH2-NH-で表される基、-CH=CHCH=N-で表される基、-CH2CH2-NH-CH2CH2-で表される基等の含窒素基;-CH2CH2-O-CH2CH2-で表される基、-CH2CH2CH2-O-CH2CH2CH2-で表される基等の含酸素基があげられる。R’及びRとしては、好ましくは、アルキル基、アルコキシアルキル基、置換シリル基又はR’とRとが結合した2価基であり、より好ましくは、アルキル基である。式Xaで表される基としては、非環状アミノ基、環状アミノ基があげられる。該非環状アミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、ジネオペンチルアミノ基、エチルメチルアミノ基等のジアルキルアミノ基;ジメトキシメチルアミノ基、ジメトキシエチルアミノ基、ジエトキシメチルアミノ基、ジエトキシエチルアミノ基等のジアルコキシアルキルアミノ基;ジトリメチルシリルアミノ基等のジトリアルキルシリルアミノ基があげられる。該環状アミノ基としては、1-アジリジニル基、1-アゼチジニル基、1-ピロリジニル基、1-ピペリジニル基、1-ヘキサメチレンイミノ基、1-ヘプタメチレンイミノ基、1-オクタメチレンイミノ基、1-デカメチレンイミノ基、1-ドデカメチレンイミノ基等の1-ポリメチレンイミノ基があげられる。また、1-ピロリル基、1-イミダゾリジニル基、1-イミダゾリル基、4,5-ジヒドロ-1-イミダゾリル基、1-ピラゾリジニル基、1-ピラゾリル基、1-ピペラジニル基、モルホリノ基があげられる。式Xaで表される基としては、好ましくは、非環状アミノ基であり、より好ましくは、ジアルキルアミノ基である。式XのX1、X2及びX3の少なくとも1つは、式Xaで表される基である。好ましくは、X1、X2及びX3の2つ以上が、式Xaで表される基であり、より好ましくは、X1、X2及びX3の2つが、式Xaで表される基である。式Xで表される化合物としては、X1~X3の一つが式Xaで表される非環状アミノ基であり、二つがヒドロカルビル基または置換ヒドロカルビル基である化合物があげられる。該化合物としては、例えば、次のジアルキルアミノジアルキルビニルシラン、{ジトリアルキルシリルアミノ}ジアルキルビニルシラン、ジアルキルアミノジアルコキシアルキルビニルシランがあげられる。ジアルキルアミノジアルキルビニルシラン:ジメチルアミノジメチルビニルシラン、エチルメチルアミノジメチルビニルシラン、ジエチルアミノジメチルビニルシラン、エチル-n-プロピルアミノジメチルビニルシラン、エチルイソプロピルアミノジメチルビニルシラン、ジn-プロピルアミノジメチルビニルシラン、ジイソプロピルアミノジメチルビニルシラン、n-ブチル-n-プロピルアミノジメチルビニルシラン、ジn-ブチルアミノジメチルビニルシラン、ジt-ブチルアミノジメチルビニルシラン、ジメチルアミノジエチルビニルシラン、エチルメチルアミノジエチルビニルシラン、ジエチルアミノジエチルビニルシラン、エチル-n-プロピルアミノジエチルビニルシラン、エチルイソプロピルアミノジエチルビニルシラン、ジn-プロピルアミノジエチルビニルシラン、ジイソプロピルアミノジエチルビニルシラン、n-ブチル-n-プロピルアミノジエチルビニルシラン、ジn-ブチルアミノジエチルビニルシラン、ジt-ブチルアミノジエチルビニルシラン、ジメチルアミノジプロピルビニルシラン、エチルメチルアミノジプロピルビニルシラン、ジエチルアミノジプロピルビニルシラン、エチル-n-プロピルアミノジプロピルビニルシラン、エチルイソプロピルアミノジプロピルビニルシラン、ジn-プロピルアミノジプロピルビニルシラン、ジイソプロピルアミノジプロピルビニルシラン、n-ブチル-n-プロピルアミノジプロピルビニルシラン、ジn-ブチルアミノジプロピルビニルシラン、ジt-ブチルアミノジプロピルビニルシラン、ジメチルアミノジブチルビニルシラン、エチルメチルアミノジブチルビニルシラン、ジエチルアミノジブチルビニルシラン、エチル-n-プロピルアミノジブチルビニルシラン、エチルイソプロピルアミノジブチルビニルシラン、ジn-プロピルアミノジブチルビニルシラン、ジイソプロピルアミノジブチルビニルシラン、n-ブチル-n-プロピルアミノジブチルビニルシラン、ジn-ブチルアミノジブチルビニルシラン、ジt-ブチルアミノジブチルビニルシラン。{ジトリアルキルシリルアミノ}ジアルキルビニルシラン:{ジトリメチルシリルアミノ}ジメチルビニルシラン、{ジt-ブチルジメチルシリルアミノ}ジメチルビニルシラン、{ジトリメチルシリルアミノ}ジエチルビニルシラン、{ジt-ブチルジメチルシリルアミノ}ジエチルビニルシラン。ジアルキルアミノジアルコキシアルキルビニルシラン:ジメチルアミノジメトキシメチルビニルシラン、ジメチルアミノジメトキシエチルビニルシラン、ジメチルアミノジエトキシメチルビニルシラン、ジメチルアミノジエトキシエチルビニルシラン、ジエチルアミノジメトキシメチルビニルシラン、ジエチルアミノジメトキシエチルビニルシラン、ジエチルアミノジエトキシメチルビニルシラン、ジエチルアミノジエトキシエチルビニルシラン。式Xで表される化合物としては、X1~X3の二つが式Xaで表される非環状アミノ基であり、一つがヒドロカルビル基または置換ヒドロカルビル基である化合物があげられる。該化合物としては、例えば、次のビスジアルキルアミノアルキルビニルシラン、ビス{ジトリアルキルシリルアミノ}アルキルビニルシラン、ビスジアルキルアミノアルコキシアルキルビニルシランがあげられる。ビスジアルキルアミノアルキルビニルシラン:ビスジメチルアミノメチルビニルシラン、ビスエチルメチルアミノメチルビニルシラン、ビスジエチルアミノメチルビニルシラン、ビスエチル-n-プロピルアミノメチルビニルシラン、ビスエチルイソプロピルアミノメチルビニルシラン、ビスジn-プロピルアミノメチルビニルシラン、ビスジイソプロピルアミノメチルビニルシラン、ビスn-ブチル-n-プロピルアミノメチルビニルシラン、ビスジn-ブチルアミノメチルビニルシラン、ビスジメチルアミノエチルビニルシラン、ビスエチルメチルアミノエチルビニルシラン、ビスジエチルアミノエチルビニルシラン、ビスエチル-n-プロピルアミノエチルビニルシラン、ビスエチルイソプロピルアミノエチルビニルシラン、ビスジn-プロピルアミノエチルビニルシラン、ビスジイソプロピルアミノエチルビニルシラン、ビスn-ブチル-n-プロピルアミノエチルビニルシラン、ビスジn-ブチルアミノエチルビニルシラン、ビスジメチルアミノプロピルビニルシラン、ビスエチルメチルアミノプロピルビニルシラン、ビスジエチルアミノプロピルビニルシラン、ビスエチル-n-プロピルアミノプロピルビニルシラン、ビスエチルイソプロピルアミノプロピルビニルシラン、ビスジn-プロピルアミノプロピルビニルシラン、ビスジイソプロピルアミノプロピルビニルシラン、ビスn-ブチル-n-プロピルアミノプロピルビニルシラン、ビスジn-ブチルアミノプロピルビニルシラン、ビスジメチルアミノブチルビニルシラン、ビスエチルメチルアミノブチルビニルシラン、ビスジエチルアミノブチルビニルシラン、ビスエチル-n-プロピルアミノブチルビニルシラン、ビスエチルイソプロピルアミノブチルビニルシラン、ビスジn-プロピルアミノブチルビニルシラン、ビスジイソプロピルアミノブチルビニルシラン、ビスn-ブチル-n-プロピルアミノブチルビニルシラン、ビスジn-ブチルアミノブチルビニルシラン。ビス{ジトリアルキルシリルアミノ}アルキルビニルシラン:ビス{ジトリメチルシリルアミノ}メチルビニルシラン、ビス{ジt-ブチルジメチルシリルアミノ}メチルビニルシラン、ビス{ジトリメチルシリルアミノ}エチルビニルシラン、ビス{ジt-ブチルジメチルシリルアミノ}エチルビニルシラン。ビスジアルキルアミノアルコキシアルキルビニルシラン:ビスジメチルアミノメトキシメチルビニルシラン、ビスジメチルアミノメトキシエチルビニルシラン、ビスジメチルアミノエトキシメチルビニルシラン、ビスジメチルアミノエトキシエチルビニルシラン、ビスジエチルアミノメトキシメチルビニルシラン、ビスジエチルアミノメトキシエチルビニルシラン、ビスジエチルアミノエトキシメチルビニルシラン、ビスジエチルアミノエトキシエチルビニルシラン。式Xで表される化合物としては、X1~X3の三つが式Xaで表される非環状アミノ基である化合物があげられる。該化合物としては、例えば、次のトリジアルキルアミノビニルシランがあげられる。トリジアルキルアミノビニルシラン:トリジメチルアミノビニルシラン、トリエチルメチルアミノビニルシラン、トリジエチルアミノビニルシラン、トリエチルプロピルアミノビニルシラン、トリジプロピルアミノビニルシラン、トリブチルプロピルアミノビニルシラン。式Xで表される化合物としては、X1~X3の二つが式Xaで表される環状アミノ基であり、一つがヒドロカルビル基または置換ヒドロカルビル基である次の化合物があげられる。ビス1-ピペリジニルメチルビニルシラン、ビスヘキサメチレンイミノメチルビニルシラン、ビス4,5-ジヒドロ-1-イミダゾリルメチルビニルシラン、ビスモルホリノメチルビニルシラン。成分Aの共役ジエン系重合体ゴム成分中のケイ素含有単量体に基づく構成単位の含有量は、耐摩耗性および省燃費性を高めるために、成分A単位重量あたり、好ましくは、0.001mmol/g以上0.1mmol/g以下である。より好ましくは、0.002mmol/g以上0.07mmol/g以下である。更に好ましくは、0.003mmol/g以上0.05mmol/g以下である。なお、式Xで表される単量体に基づく構成単位は、重合体ゴム中で、下式Xbで表される構造になっていると考えられる。また、式Xで表される単量体に基づく構成単位は、加水分解などにより、式Xaで表される基が水酸基となっていてもよい。成分Aの共役ジエン系重合体ゴム成分は、カルボニル基と置換アミノ基とを有する化合物以下、化合物Iと称することがある。で変性されている。化合物Iの上記置換アミノ基とは、アミノ基上の1つ以上の水素原子が置換基で置換された基であり、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、ジネオペンチルアミノ基、エチルメチルアミノ基等のジアルキルアミノ基;ベンジルアミノ基等のアラルキルアミノ基;フェニルアミノ基等のアリールアミノ基;ジフェニルアミノ基等のジアリールアミノ基;エチリデンアミノ基、1-メチルエチリデンアミノ基、2-メチルプロピリデンアミノ基、1,3-ジメチルブチリデンアミノ基等のアルキリデンアミノ基;1-アジリジニル基、1-アゼチジニル基、1-ピロリジニル基、1-ピペリジニル基、1-ヘキサメチレンイミノ基、1-ヘプタメチレンイミノ基、1-ピロリル基、1-イミダゾリジニル基、1-イミダゾリル基、4,5-ジヒドロ-1-イミダゾリル基、1-ピラゾリジニル基、1-ピラゾリル基、1-ピペラジニル基、モルホリノ基等の環状アミノ基があげられる。化合物Iとしては、下式Iaで表される化合物をあげることができる。式中、Z1及びZ2は、置換アミノ基を有する基、水素原子、置換基を有していてもよいヒドロカルビル基、又は、置換基を有していてもよいヒドロカルビルオキシ基を表し、Z1及びZ2の少なくとも1つが置換アミノ基を有する基であるか、あるいは、Z1とZ2とが結合して置換アミノ基含有の環構造をZ1とZ2とカルボニル炭素とで形成するZ1とZ2とが結合した2価基を表す。置換アミノ基を有する基としては、置換アミノ基、置換アミノ基を置換基として有するヒドロカルビル基、置換アミノ基を置換基として有するヒドロカルビルオキシ基があげられる。置換アミノ基としては、上記した置換アミノ基があげられる。また、置換アミノ基を有する基を置換基として有するアミノ基、ヒドロカルビルオキシ基を有する基を置換基として有するアミノ基があげられる。置換アミノ基を有する基を置換基として有するアミノ基としては、ジメチルアミノメチルアミノ基、ジメチルアミノエチルアミノ基、ジメチルアミノプロピルアミノ基、ジエチルアミノプロピルアミノ基、ジプロピルアミノプロピルアミノ基等のジアルキルアミノアルキルアミノ基;ビスジメチルアミノエチルアミノ基、ビスジメチルアミノプロピルアミノ基等のビスジアルキルアミノアルキルアミノ基があげられる。ヒドロカルビルオキシ基を有する基を置換基として有するアミノ基としては、メトキシメチルアミノ基、メトキシエチルアミノ基、メトキシプロピルアミノ基、エトキシメチルアミノ基等のアルコキシアルキルアミノ基;フェノキシメチルアミノ基、フェノキシエチルアミノ基などのアリールオキシアルキルアミノ基;ベンジルオキシメチルアミノ基、ベンジルオキシエチルアミノ基等のアラルキルオキシアルキルアミノ基があげられる。置換アミノ基を置換基として有するヒドロカルビル基としては、ヒドロカルビル置換アミノ基を置換基として有するヒドロカルビル基があげられる。ヒドロカルビル置換アミノ基を置換基として有するヒドロカルビル基としては、ジメチルアミノメチル基、ジメチルアミノエチル基、ジメチルアミノプロピル基等のジアルキルアミノアルキル基;ジメチルアミノフェニル基、ジエチルアミノフェニル基等のジアルキルアミノアリール基があげられる。置換アミノ基を置換基として有するヒドロカルビルオキシ基としては、ヒドロカルビル置換アミノ基を置換基として有するヒドロカルビルオキシ基があげられる。ヒドロカルビル置換アミノ基を置換基として有するヒドロカルビルオキシ基としては、ジメチルアミノメトキシ基、ジメチルアミノエトキシ基、ジメチルアミノプロポキシキ基等のジアルキルアミノアルコキシ基があげられる。置換アミノ基を有する基としては、好ましくは、下式Ibで表される基があげられる。式中、pは0又は1を表し、Tは、酸素原子又は-NR6-R6は、ヒドロカルビル基又は水素原子を表す。を表し、R4はヒドロカルビレン基を表し、R5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表す。本明細書では、ヒドロカルビレン基は2価の炭化水素残基を表す。式Ibにおいて、pは0又は1を表す。式Ibにおいて、Tは、酸素原子又は-NR6-R6は、ヒドロカルビル基又は水素原子を表す。を表す。R6のヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基、ナフチル基等のアリール基;ベンジル基等のアラルキル基をあげることができる。R6のヒドロカルビル基の炭素原子数は、好ましくは1~10であり、より好ましくは、1~4である。R6のヒドロカルビル基として、好ましくは、アルキル基であり、より好ましくは、炭素原子数が1~4のアルキル基であり、更に好ましくは、メチル基、エチル基である。R6として、好ましくは、水素原子、アルキル基であり、より好ましくは、水素原子、炭素原子数が1~4のアルキル基であり、更に好ましくは、水素原子、メチル基、エチル基であり、より更に好ましくは、水素原子、メチル基である。式IbにおいてR4は、ヒドロカルビレン基を表し、該ヒドロカルビレン基としては、メチレン基、エチレン基、トリメチレン基、テトラメチレン基、ペンタメチレン基、ヘキサメチレン基等のアルキレン基;フェニレン基、トリレン基、キシリレン基等のアリーレン基;アラルキレン基があげられる。式IbのR4の炭素原子数は、好ましくは1~10であり、より好ましくは、2~4である。式IbのR5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表す。R5のヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基等のアリール基;ベンジル基等のアラルキル基があげられる。R5のヒドロカルビル基の炭素原子数は、好ましくは1~10であり、より好ましくは1~6であり、更に好ましくは1~4である。R5の窒素原子を有するヒドロカルビル基としては、ジメチルアミノメチル基、ジメチルアミノエチル基、ジメチルアミノプロピル基、ジエチルアミノエチル基等のジアルキルアミノアルキル基があげられる。R5の窒素原子を有するヒドロカルビル基の炭素原子数は、好ましくは3~10であり、より好ましくは3~6であり、更に好ましくは3~4である。R5の酸素原子を有するヒドロカルビル基としては、メトキシメチル基、メトキシエチル基、メトキシプロピル基、エトキシメチル基、エトキシエチル基等のアルコキシアルキル基;オキシラニル基、テトラヒドロフラニル基等のオキサシクロアルキル基;グリシジル基、テトラヒドロフルフリル基等のオキサシクロアルキルアルキル基があげられる。R5の酸素原子を有するヒドロカルビル基の炭素原子数は、好ましくは2~10であり、より好ましくは2~6であり、更に好ましくは2~4である。本明細書において、オキサシクロアルキル基は、シクロアルキル基の脂環上のCH2が酸素原子に置き換わった基を表し、オキサシクロアルキルアルキル基は、アルキル基の水素原子がオキサシクロアルキル基に置き換わった基を表す。2つのR5の窒素原子に二重結合で結合する1つの基としては、窒素原子及び酸素原子からなる原子群から選ばれる少なくとも1種の原子を有していてもよい2価の基があげられる。例えば、エチリデン基、プロピリデン基、ブチリデン基、1-メチルエチリデン基、1-メチルプロピリデン基、1,3-ジメチルブチリデン基、ベンジリデン基、4-N,N-ジメチルアミノベンジリデン基があげられる。2つのR5の窒素原子に二重結合で結合する1つの基の炭素原子数は、2~20であり、好ましくは、2~12であり、より好ましくは、2~8である。2つのR5が結合した炭素原子数が2~20の2価基としては、メチレン基、エチレン基、トリメチレン基、テトラメチレン基、ペンタメチレン基、ヘキサメチレン基等のアルキレン基;-CH=CH-CH=CH-で表される基等のアルケニレン基;-CH2CH2-NH-CH2-で表される基、-CH=CH-N=CH-で表される基、-CH2CH2-N=CH-で表される基、-CH2CH2CH2-NH-で表される基、-CH=CHCH=N-で表される基、-CH2CH2-NH-CH2CH2-で表される基等の含窒素基;-CH2CH2-O-CH2CH2-で表される基、-CH2CH2CH2-O-CH2CH2CH2-で表される基等の含酸素基があげられる。該2つのR5が結合した2価基の炭素原子数は、好ましくは、2~12であり、より好ましくは、2~8である。式IaのZ1及びZ2の置換基を有していてもよいヒドロカルビル基としては、ヒドロカルビル基、置換基としてヒドロカルビルオキシ基を有するヒドロカルビル基があげられる。該ヒドロカルビル基としては、メチル基、エチル基、n-プロピル基、イソプロピル基、n-ブチル基等のアルキル基;シクロヘキシル基等のシクロアルキル基;フェニル基、メチルフェニル基、エチルフェニル基等のアリール基;ベンジル基等のアラルキル基;ビニル基、1-プロペニル基、アリル基、イソプロペニル基、クロチル基、イソクロチル基、メタリル基等のアルケニル基;プロパルギル基等のアルキニル基があげられる。また、置換基としてヒドロカルビルオキシ基を有するヒドロカルビル基としては、メトキシメチル基、メトキシエチル基、メトキシプロピル基、エトキシメチル基等のアルコキシアルキル基;フェノキシメチル基、フェノキシエチル基等のアリールオキシアルキル基;ベンジルオキシメチル基、ベンジルオキシエチル基などのアラルキルオキシアルキル基があげられる。置換基を有していてもよいヒドロカルビル基としては、好ましくは、ヒドロカルビル基であり、より好ましくは、炭素原子数が1~4のヒドロカルビル基である。また、ヒドロカルビル基としては、好ましくは、アルキル基又はアルケニル基である。式IaのZ1及びZ2の置換基を有していてもよいヒドロカルビルオキシ基としては、ヒドロカルビルオキシ基、置換基としてヒドロカルビルオキシ基を有するヒドロカルビルオキシ基があげられる。該ヒドロカルビルオキシ基としては、メトキシ基、エトキシ基、n-プロポキシ基、イソプロポキシ基、ブトキシ基等のアルコキシ基;フェノキシ基、メチルフェノキシ基、エチルフェノキシ基等のアリールオキシ基;ベンジルオキシ基等のアラルキルオキシ基などがあげられる。また、置換基としてヒドロカルビルオキシ基を有するヒドロカルビルオキシ基としては、メトキシメトキシ基、メトキシエトキシ基、メトキシプロポキシ基、エトキシメトキシ基等のアルコキシアルコキシ基;フェノキシメトキシ基、フェノキシエトキシ基等のアリールオキシアルコキシ基;ベンジルオキシメトキシ基、ベンジルオキシエトキシ基などのアラルキルオキシアルコキシ基があげられる。置換基を有していてもよいヒドロカルビルオキシ基としては、好ましくは、ヒドロカルビルオキシ基であり、より好ましくは、炭素原子数が1~4のヒドロカルビルオキシ基である。また、ヒドロカルビルオキシ基としては、好ましくは、アルコキシ基である。式IaのZ1とZ2とが結合して置換アミノ基含有の環構造をZ1とZ2とカルボニル炭素とで形成するZ1とZ2とが結合した2価基としては、-CH2CH2CH2-NC6H5-で表される基、-CH2CH2CH2CH2CH2-NCH3-で表される基、-NCH3-CH2CH2-NCH3-で表される基、-CH2-NCH2CH3-CH2CH2CH2-で表される基、-CH2CH2C=O-NH-で表される基があげられる。式Iaで表される化合物としては、例えば、カルボン酸アミド化合物、カルボン酸エステル化合物があげられる。カルボン酸アミド化合物としては、N,N-ジメチルホルムアミド、N,N-ジエチルホルムアミド等のホルムアミド化合物;N,N-ジメチルアセトアミド、N,N-ジエチルアセトアミド、アミノアセトアミド、N,N-ジメチル-N,N-ジメチルアミノアセトアミド、N,N-ジメチルアミノアセトアミド、N,N-ジメチル-N-エチルアミノアセトアミド、N,N-ジメチルアミノアセトアミド、N-フェニルジアセトアミド等のアセトアミド化合物;N,N-ジメチルプロピオンアミド等のプロピオンアミド化合物;N,N-ジメチルベンズアミド、N,N-p-ジメチルアミノベンズアミド、N,N-p-ジエチルアミノベンズアミド、N,N-ジメチル-N,N-p-ジメチルアミノベンズアミド、N,N-ジメチル-N,N-p-ジエチルアミノベンズアミド等のベンズアミド化合物;N,N-ジメチル-4-ピリジルアミド等のピリジルアミド化合物;N,N,N,N-テトラメチルフタルアミド、N,N,N,N-テトラエチルフタルアミド等のフタルアミド化合物があげられる。カルボン酸エステル化合物としては、N,N-ジメチルアミノメチルアセテート、N,N-ジエチルアミノメチルアセテート等のN,N-ジアルキルアミノメチルアセテート;N,N-ジメチルアミノエチルアセテート、N,N-ジエチルアミノエチルアセテート等のN,N-ジアルキルアミノエチルアセテート;N,N-ジメチルアミノプロピルアセテート、N,N-ジエチルアミノプロピルアセテート等のN,N-ジアルキルアミノプロピルアセテート;N,N-ジメチルアミノエチルベンゾエート、N,N-ジエチルアミノエチルベンゾエート等のN,N-ジアルキルアミノエチルベンゾエートがあげられる。式Iaで表される好適な化合物として、Z1及びZ2の少なくとも1つが式Ibで表される基である化合物があげられる。該化合物としては、式Ibのpが0である下式I-1で表される化合物、及び、下式I-2で表される化合物があげられる。式中、rは1又は2を表し、R52N-はベンゼン環上の置換基であり、R5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表し、R7は、ヒドロカルビル基又は水素原子を表す。式中、sは1又は2を表し、tは0~2の数を表し、R52N-は、ベンゼン環上の置換基であり、R5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表す。式I-1のrは1又は2を表し、式I-2のsは1又は2を表し、tは0~2の数を表す。式I-1及び式I-2のR52N-は、ベンゼン環上の置換基である。r、s、tが2である場合、ベンゼン環にR52N-が2つ結合していることを表す。R5の定義、例示及び好ましい基は、式IbのR5で記述した定義、例示及び好ましい基と同じである。式I-1及び式I-2のR52N-としては、好ましくは、ジアルキルアミノ基である。該ジアルキルアミノ基のアルキル基としては、好ましくは、炭素原子数が1~4のアルキル基である。式I-1のR7は、水素原子又はヒドロカルビル基を表す。該ヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基等のアリール基;ベンジル基等のアラルキル基があげられる。式I-1で表される化合物としては、4-ジメチルアミノベンズアルデヒド、4-ジエチルアミノベンズアルデヒド、3,5-ビスジヘキシルアミノ-ベンズアルデヒド等のジアルキルアミノ置換ベンズアルデヒド化合物;4-ジメチルアミノアセトフェノン、4-ジエチルアミノアセトフェノン等のジアルキルアミノ置換アセトフェノン化合物;4’-イミダゾール-1-イル-アセトフェノン、4’-1-ピラゾリルアセトフェノン、4-モルホリノアセトフェノン等のヘテロ環基置換アセトフェノン化合物があげられる。式I-2で表される化合物としては、3-ジメチルアミノベンゾフェノン、3-ジエチルアミノベンゾフェノン、4-ジメチルアミノベンゾフェノン、4-ジエチルアミノベンゾフェノン、4,4’-ビスジメチルアミノ-ベンゾフェノン、4,4’-ビスジエチルアミノ-ベンゾフェノン等のジアルキルアミノ置換ベンゾフェノン化合物;4’-イミダゾール-1-イル-ベンゾフェノン、4’-1-ピラゾリルベンゾフェノン、4-モルホリノベンゾフェノン等のヘテロ環基置換ベンゾフェノン化合物があげられる。Z1及びZ2の少なくとも1つが式Ibで表される基である式Iaの好適な化合物としては、式Ibのpが1である下式I-3で表される化合物があげられる。式中、R5は、窒素原子及び/又は酸素原子を有していてもよいヒドロカルビル基2つのR5は同一でも異なっていてもよい。、2つのR5は1つの基であって、窒素原子に二重結合で結合する炭素原子数が2~20の基、あるいは、2つのR5が結合した炭素原子数が2~20の2価基を表し、qは1~10の整数を表し、Tは、酸素原子又は-NR6-R6は、ヒドロカルビル基又は水素原子を表す。を表し、R8は、置換基を有していてもよいヒドロカルビル基又は水素原子を表す。式I-3のR5の定義、例示及び好ましい基は、式IbのR5で記述した定義、例示及び好ましい基と同じである。式I-3においては、R5は、より好ましくは、-NR52が、非環状アミノ基となる基であり、更に好ましくは、アルキル基、オキサシクロアルキル基又はオキサシクロアルキルアルキル基であり、より更に好ましくはアルキル基である。式I-3のqは、1~10の数を表す。好ましくは、2~4の数である。式I-3のTは、酸素原子又は-NR6-R6は、ヒドロカルビル基又は水素原子表す。を表し、R6の定義、例示及び好ましい基は、式IbのR6で記述した定義、例示及び好ましい基と同じである。式I-3において、R6は、より好ましくは、水素原子である。式I-3のR8は、置換基を有していてもよいヒドロカルビル基又は水素原子を表す。ヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基等のアリール基;ベンジル基等のアラルキル基があげられる。ヒドロカルビル基として、好ましくは、アルキル基であり、より好ましくは、炭素原子数1~4のアルキル基である。式I-3のR8の置換ヒドロカルビル基としては、メトキシメチル基、メトキシエチル基、エトキシメチル基、エトキシエチル基等のアルコキシアルキル基があげられる。置換ヒドロカルビル基として、好ましくは、アルコキシアルキル基であり、より好ましくは、炭素原子数2~4のアルコキシアルキル基である。式I-3で表される化合物としては、次のアクリルアミド化合物T:NH、R8:Hがあげられる。N-2-ジメチルアミノエチルアクリルアミド、N-2-ジエチルアミノエチルアクリルアミド、N-3-ジメチルアミノプロピルアクリルアミド、N-3-ジエチルアミノプロピルアクリルアミド、N-4-ジメチルアミノブチルアクリルアミド、N-4-ジエチルアミノブチルアクリルアミド、N-3-ジグリシジルアミノプロピルアクリルアミド、N-3-ジテトラヒヒドロフルフリルアミノプロピルアクリルアミドN-3-モルホリノプロピルアクリルアミド。また、式I-3で表される化合物としては、次のメタアクリルアミド化合物T:NH、R8:CH3があげられる。N-2-ジメチルアミノエチルメタクリルアミド、N-2-ジエチルアミノエチルメタクリルアミド、N-3-ジメチルアミノプロピルメタクリルアミド、N-3-ジエチルアミノプロピルメタクリルアミド、N-4-ジメチルアミノブチルメタクリルアミド、N-4-ジエチルアミノブチルメタクリルアミド、N-3-ジグリシジルアミノプロピルメタクリルアミド、N-3-ジテトラヒヒドロフルフリルアミノプロピルメタクリルアミドN-3-モルホリノプロピルメタクリルアミド。式I-3で表される化合物としては、次のアクリレート化合物T:O、R8:Hがあげられる。2-ジメチルアミノエチルアクリレート、2-ジエチルアミノエチルアクリレート、3-ジメチルアミノプロピルアクリレート、3-ジエチルアミノプロピルアクリレート、4-ジメチルアミノブチルアクリレート、4-ジエチルアミノブチルアクリレート、3-ジグリシジルアミノプロピルアクリレート、3-ジテトラヒドロフルフリルアミノプロピルアクリレート。式I-3で表される化合物としては、次のメタクリレート化合物T:O、R8:CH3があげられる。2-ジメチルアミノエチルメタクリレート、2-ジエチルアミノエチルメタクリレート、3-ジメチルアミノプロピルメタクリレート、3-ジエチルアミノプロピルメタクリレート、4-ジメチルアミノブチルメタクリレート、4-ジエチルアミノブチルメタクリレート、3-ジグリシジルアミノプロピルメタクリレート、3-ジテトラヒドロフルフリルアミノプロピルメタクリレート。式I-3で表される化合物としては、好ましくは、アクリルアミド化合物T:NH、R8:H、メタアクリルアミド化合物T:NH、R8:CH3であり、より好ましくは、N-3-ジアルキルアミノプロピルアクリルアミド、N-3-ジアルキルアミノプロピルメタクリルアミドであり、更に好ましくは、N-3-ジメチルアミノプロピルアクリルアミド、N-3-ジエチルアミノプロピルアクリルアミド、N-3-ジメチルアミノプロピルメタクリルアミド、N-3-ジエチルアミノプロピルメタクリルアミドである。式Iaで表される化合物において、Z1とZ2とが、Z1とZ2とが結合して、置換アミノ基を有する環構造をZ1とZ2とカルボニル炭素とで形成する基である化合物としては、下式I-4で表される化合物、及び、後述の式I-5で表される化合物があげられる。式中、gは0~10の数を表し、R9は、置換基を有していてもよいヒドロカルビル基を表し、R10、R11及びR12は、水素原子又はヒドロカルビル基を表し、複数あるR12は、同一でもよく、異なっていてもよい。式I-4のR9は、置換基を有していてもよいヒドロカルビル基を表す。R9のヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基、ナフチル基等のアリール基;ベンジル基等のアラルキル基があげられる。ヒドロカルビル基の炭素原子数は、好ましくは1~20である。式I-4のR9の置換ヒドロカルビル基としては、ジメチルアミノエチル基、ジエチルアミノエチル基等のジアルキルアミノアルキル基;メトキシメチル基、メトキシエチル基、エトキシメチル基、エトキシエチル基等のアルコキシアルキル基があげられる。置換ヒドロカルビル基の炭素原子数は、好ましくは1~20である。式I-4のR9として、好ましくは、ヒドロカルビル基であり、より好ましくは、アルキル基、アリール基である。式I-4のR10及びR11は、水素原子又はヒドロカルビル基を表す。該ヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基、ナフチル基等のアリール基;ベンジル基等のアラルキル基があげられる。ヒドロカルビル基の炭素原子数は、好ましくは1~20である。式I-4のR10及びR11として、好ましくは、水素原子、アルキル基、アリール基であり、より好ましくは、水素原子である。式I-4のgは0~10の数を表す。好ましくは、2~7の数である。式I-4のR12は、水素原子又はヒドロカルビル基を表す。該ヒドロカルビル基としては、メチル基、エチル基、n-プロピル基、イソプロピル基、n-ブチル基、sec-ブチル基、tert-ブチル基等のアルキル基があげられる。式I-4のR12として、好ましくは、水素原子、アルキル基であり、より好ましくは水素原子である。式I-4で表される化合物としては、N-メチル-β-プロピオラクタム、N-tert-ブチル-β-プロピオラクタム、N-フェニル-β-プロピオラクタム等のβ-プロピオラクタム化合物;1-メチル-2-ピロリドン、1-tert-ブチル-2-ピロリドン、1-フェニル-2-ピロリドン、1-p-メチルフェニル-2-ピロリドン、1-p-メトキシフェニル-2-ピロリドン、1-ベンジル-2-ピロリドン、1-ナフチル-2-ピロリドン、1-フェニル-5-メチル-2-ピロリドン、1-tert-ブチル-5-メチル-2-ピロリドン、1-tert-ブチル-3,3-ジメチル-2-ピロリドン等の2-ピロリドン化合物;1-tert-ブチル-2-ピペリドン、1-フェニル-2-ピペリドン、1-p-メチルフェニル-2-ピペリドン、1-p-メトキシフェニル-2-ピペリドン、1-ナフチル-2-ピペリドン等の2-ピペリドン化合物;N-メチル-ε-カプロラクタム、N-エチル-ε-カプロラクタム、N-n-プロピル-ε-カプロラクタム、N-フェニル-ε-カプロラクタム、N-p-メトキシフェニル-ε-カプロラクタム、N-ベンジル-ε-カプロラクタム等のε-カプロラクタム化合物;N-フェニル-ω-ラウリロラクタム等のω-ラウリロラクタム化合物があげられる。式I-4で表される化合物として、好ましくは、2-ピロリドン化合物、ε-カプロラクタム化合物であり、より好ましくは、1-ヒドロカルビル置換-2-ピロリドン、N-ヒドロカルビル置換-ε-カプロラクタムであり、更に好ましくは、1-アルキル置換-2-ピロリドン、1-アリール置換-2-ピロリドン、N-アルキル置換-ε-カプロラクタム、N-アリール置換-ε-カプロラクタムである。式中、hは0~10の数を表し、R13及びR14は、置換基を有していてもよいヒドロカルビル基を表し、R15は、水素原子又はヒドロカルビル基を表し、複数あるR15は、同一でもよく、異なっていてもよい。式I-5のR13及びR14は、置換基を有していてもよいヒドロカルビル基を表す。R13及びR14のヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基、ナフチル基等のアリール基;ベンジル基等のアラルキル基があげられる。ヒドロカルビル基の炭素原子数は、好ましくは1~20である。式I-5のR13及びR14の置換ヒドロカルビル基としては、ジメチルアミノエチル基、ジエチルアミノエチル基等のジアルキルアミノアルキル基;メトキシメチル基、メトキシエチル基、エトキシメチル基、エトキシエチル基等のアルコキシアルキル基があげられる。置換ヒドロカルビル基の炭素原子数は、好ましくは1~20である。式I-5のR13及びR14として、好ましくは、ヒドロカルビル基であり、より好ましくは、アルキル基、アリール基であり、更に好ましくは、アルキル基である。式I-5のhは0~10の数を表す。好ましくは、2~7の数である。式I-5のR15は、水素原子又はヒドロカルビル基を表す。該ヒドロカルビル基としては、メチル基、エチル基、n-プロピル基、イソプロピル基、n-ブチル基、sec-ブチル基、tert-ブチル基等のアルキル基があげられる。式I-5のR15として、好ましくは、水素原子、アルキル基であり、より好ましくは水素原子である。式I-6で表される化合物としては、1,3-ジメチル-2-イミダゾリジノン、1,3-ジエチル-2-イミダゾリジノン、1,3-ジn-プロピル-2-イミダゾリジノン、1,3-ジtert-ブチル-2-イミダゾリジノン、1,3-ジフェニル-2-イミダゾリジノン等の1,3-ヒドロカルビル置換-2-イミダゾリジノンがあげられる。式I-6で表される化合物として、好ましくは、1,3-置換-2-イミダゾリジノンであり、より好ましくは、1,3-ヒドロカルビル置換-2-イミダゾリジノンであり、更に好ましくは、1,3-ジアルキル-2-イミダゾリジノンである。1,3-ジアルキル-2-イミダゾリジノンとしては、好ましくは、1,3-ジメチル-2-イミダゾリジノン、1,3-ジエチル-2-イミダゾリジノン、1,3-ジn-プロピル-2-イミダゾリジノンであり、より好ましくは、1,3-ジメチル-2-イミダゾリジノンである。成分B成分Bは、下式IIaで表される化合物で変性された共役ジエン系重合体ゴム成分である。式中、mは1~3の数を表し、nは1~3の数を表し、mnは2~4であり、R21及びR23はヒドロカルビル基を表し、R22はヒドロカルビレン基を表し、Aは置換アミノ基又は置換基を有していてもよいヒドロカルビルオキシ基を表し、R21が複数ある場合、複数あるR21は同一でも異なっていてもよく、R22が複数ある場合、複数あるR22は同一でも異なっていてもよく、R23が複数ある場合、複数あるR23は同一でも異なっていてもよく、Aが複数ある場合、複数あるAは同一でも異なっていてもよい。成分Bの共役ジエン系重合体ゴム成分は、共役ジエン単位を有する。該共役ジエンとしては、1,3-ブタジエン、イソプレン、1,3-ペンタジエン、2,3-ジメチル-1,3-ブタジエン、1,3-ヘキサジエンがあげられる。これらは、1種以上用いられる。共役ジエンとして、好ましくは、1,3-ブタジエン、イソプレンである。成分Bの共役ジエン系重合体ゴム成分は、共役ジエン単位に加え、他の単量体に基づく構成単位を有していてもよい。該他の単量体としては、芳香族ビニル、ビニルニトリル、不飽和カルボン酸エステルがあげられる。芳香族ビニルとしては、スチレン、α-メチルスチレン、ビニルトルエン、ビニルナフタレン、ジビニルベンゼン、トリビニルベンゼン、ジビニルナフタレンがあげられる。また、ビニルニトリルとしては、アクリロニトリルがあげられ、不飽和カルボン酸エステルとしては、アクリル酸メチル、アクリル酸エチル、メタアクリル酸メチル、メタアクリル酸エチルがあげられる。好ましくは、芳香族ビニルであり、より好ましくは、スチレンである。成分Bの共役ジエン系重合体ゴム成分は、強度を高めるために、芳香族ビニル単位を有していることが好ましい。芳香族ビニル単位の含有量としては、共役ジエン単位と芳香族ビニル単位との総量を100重量として、0重量以上であり、好ましくは10重量以上共役ジエン単位の含有量は90重量以下であり、より好ましくは15重量以上共役ジエン単位の含有量は85重量以下である。また、省燃費性を高めるために、芳香族ビニル単位の含有量は、好ましくは50重量以下共役ジエン単位の含有量は50重量以上であり、より好ましくは45重量以下共役ジエン単位の含有量は55重量以上である。成分Bの共役ジエン系重合体ゴム成分は、耐摩耗性および省燃費性を高めるために、ケイ素含有単量体に基づく構成単位を有していることが好ましい。該ケイ素含有単量体としては、下式Xで表される単量体が好ましい。該式Xで表される単量体については、成分Aで説明した内容と同じである。成分Bの共役ジエン系重合体ゴム成分中のケイ素含有単量体に基づく構成単位の含有量は、耐摩耗性および省燃費性を高めるために、成分B単位重量あたり、好ましくは、0.001mmol/g以上0.1mmol/g以下である。より好ましくは、0.002mmol/g以上0.07mmol/g以下である。更に好ましくは、0.003mmol/g以上0.05mmol/g以下である。成分Bの共役ジエン系重合体ゴム成分は、上述の式IIaで表される化合物以下、化合物IIと称することがある。で変性されている。式IIaのmは1~3の数を表す。好ましくは、2~3の数であり、より好ましくは3である。式IIaのnは1~3の数を表す。好ましくは、1~2の数であり、より好ましくは1である。mnは2~4の数であり、好ましくは3~4であり、より好ましくは4である。式IIaのR21及びR23はヒドロカルビル基を表す。該ヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基、ナフチル基等のアリール基;ベンジル基等のアラルキル基があげられる。ヒドロカルビル基として、好ましくはアルキル基である。R21及びR23のヒドロカルビル基の炭素原子数は、好ましくは1~4であり、より好ましくは1~3であり、更に好ましくは1又は2である。式IIaのR22は、ヒドロカルビレン基を表す。該ヒドロカルビレン基としては、メチレン基、エチレン基、トリメチレン基、テトラメチレン基、ペンタメチレン基、ヘキサメチレン基等のアルキレン基;フェニレン基、トリレン基、キシリレン基等のアリーレン基;アラルキレン基があげられる。該ヒドロカルビレン基として、好ましくは、直鎖状のアルキレン基である。式IbのR22の炭素原子数は、好ましくは1~10であり、より好ましくは、2~4である。式IIaのAは、置換アミノ基又は置換基を有していてもよいヒドロカルビルオキシ基を表す。置換アミノ基としては、下式IIbで表される基をあげることができる。また、置換基を有していてもよいヒドロカルビルオキシ基としては、後述の式IIcで表される基をあげることができる。式中、R24及びR25は、窒素原子、酸素原子及びケイ素原子からなる群から選ばれる少なくとも1種の原子を有していてもよいヒドロカルビル基、置換シリル基、R24及びR25は1つの基であって、窒素原子に二重結合で結合する炭素原子数が2~20の基、あるいは、R24とR25とが結合した炭素原子数が2~20の2価基を表す。R24及びR25のヒドロカルビル基としては、メチル基、エチル基、n-プロピル基、イソプロピル基、n-ブチル基、sec-ブチル基、tert-ブチル基、n-ペンチル基、ネオペンチル基、イソペンチル基、n-ヘキシル基等のアルキル基;シクロヘキシル基等のシクロアルキル基;フェニル基、メチルフェニル基、エチルフェニル基等のアリール基;ベンジル基等のアラルキル基があげられる。好ましくは、アルキル基である。R24及びR25のヒドロカルビル基の炭素原子数は、好ましくは1~10であり、より好ましくは1~6であり、更に好ましくは1~4である。R24及びR25の窒素原子を有するヒドロカルビル基としては、ジメチルアミノメチル基、ジメチルアミノエチル基、ジメチルアミノプロピル基、ジエチルアミノエチル基等のジアルキルアミノアルキル基があげられる。R24及びR25の窒素原子を有するヒドロカルビル基の炭素原子数は、好ましくは3~10であり、より好ましくは3~6であり、更に好ましくは3~4である。R24及びR25の酸素原子を有するヒドロカルビル基としては、メトキシメチル基、メトキシエチル基、メトキシプロピル基、エトキシメチル基、エトキシエチル基等のアルコキシアルキル基;オキシラニル基、テトラヒドロフラニル基等のオキサシクロアルキル基;グリシジル基、テトラヒドロフルフリル基等のオキサシクロアルキルアルキル基があげられる。好ましくは、オキサシクロアルキル基、オキサシクロアルキルアルキル基である。R24及びR25の酸素原子を有するヒドロカルビル基の炭素原子数は、好ましくは2~10であり、より好ましくは2~6であり、更に好ましくは2~4である。R24及びR25のケイ素原子を有するヒドロカルビル基としては、トリメチルシリルメチル基等のトリアルキルシリルアルキル基があげられる。R24及びR25のケイ素原子を有するヒドロカルビル基の炭素原子数は、好ましくは4~10であり、より好ましくは4~6であり、更に好ましくは4である。R24及びR25の置換シリル基としては、トリメチルシリル基、トリエチルシリル基、t-ブチルジメチルシリル基などのトリアルキルシリル基;トリメトキシシリル基などのトリアルコキシシリル基などをあげることができる。好ましくは、トリアルキルシリル基である。R24及びR25の置換シリル基の炭素原子数は、好ましくは3~10であり、より好ましくは3~6であり、より好ましくは3である。R24及びR25が窒素原子に二重結合で結合する1つの基としては、窒素原子及び酸素原子からなる原子群から選ばれる少なくとも1種の原子を有していてもよい基があげられる。例えば、エチリデン基、プロピリデン基、ブチリデン基、1-メチルエチリデン基、1-メチルプロピリデン基、1,3-ジメチルブチリデン基、ベンジリデン基、4-N,N-ジメチルアミノベンジリデン基があげられる。R24及びR25が窒素原子に二重結合で結合する1つの基の炭素原子数は、2~20であり、好ましくは、2~12であり、より好ましくは2~8である。R24とR25が結合した炭素原子数が2~20の2価基としては、メチレン基、エチレン基、トリメチレン基、テトラメチレン基、ペンタメチレン基、ヘキサメチレン基等のアルキレン基;-CH=CH-CH=CH-で表される基等のアルケニレン基;-CH2CH2-NH-CH2-で表される基、-CH=CH-N=CH-で表される基、-CH2CH2-N=CH-で表される基、-CH2CH2CH2-NH-で表される基、-CH=CHCH=N-で表される基、-CH2CH2-NH-CH2CH2-で表される基等の含窒素基;-CH2CH2-O-CH2CH2-で表される基、-CH2CH2CH2-O-CH2CH2CH2-で表される基等の含酸素基があげられる。該R24とR25が結合した2価基の炭素原子数は、好ましくは、2~12であり、より好ましくは2~8である。式IIbで表される基としては、非環状アミノ基、環状アミノ基があげられる。該非環状アミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、ジネオペンチルアミノ基、エチルメチルアミノ基等のジアルキルアミノ基;ジメトキシメチルアミノ基、ジメトキシエチルアミノ基、ジエトキシメチルアミノ基、ジエトキシエチルアミノ基等のジアルコキシアルキルアミノ基;ジトリメチルシリルアミノ基、ジt-ブチルジメチルシリルアミノ基等のジトリアルキルシリルアミノ基があげられる。また、ジオキシラニルアミノ基、ジテトラヒドロフラニルアミノ基等のジオキサシクロアルキルアミノ基;ジグリシジルアミノ基、ジテトラヒドロフルフリルアミノ基等のジオキサシクロアルキルアルキルアミノ基があげられる。更には、エチリデンアミノ基、1-メチルプロピリデンアミノ基、1,3-ジメチルブチリデンアミノ基、1-メチルエチリデンアミノ基、4-N,N-ジメチルアミノベンジリデンアミノ基があげられる。該環状アミノ基としては、1-アジリジニル基、1-アゼチジニル基、1-ピロリジニル基、1-ピペリジニル基、1-ヘキサメチレンイミノ基、1-ヘプタメチレンイミノ基、1-オクタメチレンイミノ基、1-デカメチレンイミノ基、1-ドデカメチレンイミノ基等の1-ポリメチレンイミノ基があげられる。また、1-ピロリル基、1-イミダゾリジニル基、1-イミダゾリル基、4,5-ジヒドロ-1-イミダゾリル基、1-ピラゾリジニル基、1-ピラゾリル基、1-ピペラジニル基、モルホリノ基があげられる。式中、R26は、窒素原子、酸素原子及びケイ素原子からなる群から選ばれる少なくとも1種の原子を有していてもよいヒドロカルビル基を表す。R26のヒドロカルビル基としては、メチル基、エチル基、n-プロピル基、イソプロピル基、n-ブチル基、sec-ブチル基、tert-ブチル基、n-ペンチル基、ネオペンチル基、イソペンチル基、n-ヘキシル基等のアルキル基;シクロヘキシル基等のシクロアルキル基;フェニル基、メチルフェニル基、エチルフェニル基等のアリール基;ベンジル基等のアラルキル基があげられる。好ましくは、アルキル基である。R26のヒドロカルビル基の炭素原子数は、好ましくは1~10であり、より好ましくは1~6であり、更に好ましくは1~4である。R26の窒素原子を有するヒドロカルビル基としては、ジメチルアミノメチル基、ジメチルアミノエチル基、ジメチルアミノプロピル基、ジエチルアミノエチル基等のジアルキルアミノアルキル基があげられる。R26の窒素原子を有するヒドロカルビル基の炭素原子数は、好ましくは3~10であり、より好ましくは3~6であり、更に好ましくは3~4である。R26の酸素原子を有するヒドロカルビル基としては、メトキシメチル基、メトキシエチル基、メトキシプロピル基、エトキシメチル基、エトキシエチル基等のアルコキシアルキル基;オキシラニル基、テトラヒドロフラニル基等のオキサシクロアルキル基;グリシジル基、テトラヒドロフルフリル基等のオキサシクロアルキルアルキル基があげられる。好ましくは、アルコキシアルキル基、オキサシクロアルキル基、オキサシクロアルキルアルキル基である。R26の酸素原子を有するヒドロカルビル基の炭素原子数は、好ましくは2~10であり、より好ましくは2~6であり、更に好ましくは2~4である。R26のケイ素原子を有するヒドロカルビル基としては、トリメチルシリルメチル基等のトリアルキルシリルアルキル基があげられる。R26のケイ素原子を有するヒドロカルビル基の炭素原子数は、好ましくは4~10であり、より好ましくは4~6であり、更に好ましくは4である。R26の置換ヒドロカルビル基として、好ましくは、アルコキシアルキル基、オキサシクロアルキル基、オキサシクロアルキルアルキル基である。式IIcで表される基としては、メトキシ基、エトキシ基、n-プロポキシ基、イソプロポキシ基、sec-ブトキシ基、tert-ブトキシ基等のアルコキシ基;フェノキシ基、ジメチルアミノメトキシ基、ジエチルアミノメトキシ基等のジアルキルアミノアルコキシ基;トリメチルシロキシ基、t-ブチルジメチルシロキシ基等のトリアルキルシロキシ基があげられる。また、1,2-オキシラニルプロポキシ基、1,2-オキシラニルブトキシ基、1,2-オキシラニルペンチルオキシ基等の1,2-オキシラニルアルコキシ基をあげることができる。式IIaのAで表される基としては、好ましくは、置換アミノ基であり、より好ましくは、非環状アミノ基であり、更に好ましくは、ジアルキルアミノ基、ジオキサシクロアルキルアミノ基、ジオキサシクロアルキルアルキルアミノ基、ジトリアルキルシリルアミノ基である。式IIaのAが式IIbで表される基である化合物IIとしては、式IIbがジアルキルアミノ基、ジアルコキシアルキルアミノ基、ジオキサシクロアルキルアミノ基、ジオキサシクロアルキルアルキルアミノ基といった非環状アミノ基である次の化合物があげられる。式IIbがジアルキルアミノ基である化合物:[3-ジメチルアミノプロピル]トリメトキシシラン、[3-ジエチルアミノプロピル]トリメトキシシラン、[3-エチルメチルアミノプロピル]トリメトキシシラン、[3-ジメチルアミノプロピル]トリエトキシシラン、[3-ジエチルアミノプロピル]トリエトキシシラン、[3-エチルメチルアミノプロピル]トリエトキシシラン等の[3-ジアルキルアミノプロピル]トリアルコキシシラン。[3-ジメチルアミノプロピル]メチルジメトキシシラン、[3-ジエチルアミノプロピル]メチルジメトキシシラン、[3-エチルメチルアミノプロピル]メチルジメトキシシラン、[3-ジメチルアミノプロピル]エチルジメトキシシラン、[3-ジエチルアミノプロピル]エチルジメトキシシラン、[3-エチルメチルアミノプロピル]エチルジメトキシシラン、[3-ジメチルアミノプロピル]メチルジエトキシシラン、[3-ジエチルアミノプロピル]メチルジエトキシシラン、[3-エチルメチルアミノプロピル]メチルジエトキシシラン、[3-ジメチルアミノプロピル]エチルジエトキシシラン、[3-ジエチルアミノプロピル]エチルジエトキシシラン、[3-エチルメチルアミノプロピル]エチルジエトキシシラン等の[3-ジアルキルアミノプロピル]アルキルジアルコキシシラン。[3-ジメチルアミノプロピル]ジメチルメトキシシラン、[3-ジエチルアミノプロピル]ジメチルメトキシシラン、[3-ジメチルアミノプロピル]ジエチルメトキシシラン、[3-ジエチルアミノプロピル]ジエチルメトキシシラン、[3-ジメチルアミノプロピル]ジメチルエトキシシラン、[3-ジエチルアミノプロピル]ジメチルエトキシシラン、[3-ジメチルアミノプロピル]ジエチルエトキシシラン、[3-ジエチルアミノプロピル]ジエチルエトキシシラン等の[3-ジアルキルアミノプロピル]ジアルキルアルコキシシラン。式IIbがジアルコキシアルキルアミノ基である化合物:{3-[ジメトキシメチルアミノ]プロピル}トリメトキシシラン、{3-[ジエトキシメチルアミノ]プロピル}トリメトキシシラン、{3-[ジメトキシエチルアミノ]プロピル}トリメトキシシラン、{3-[ジエトキシエチルアミノ]プロピル}トリメトキシシラン、{3-[ジメトキシメチルアミノ]プロピル}トリエトキシシラン、{3-[ジエトキシメチルアミノ]プロピル}トリエトキシシラン、{3-[ジメトキシエチルアミノ]プロピル}トリエトキシシラン、{3-[ジエトキシエチルアミノ]プロピル}トリエトキシシラン等の{3-[ジアルコキシアルキルアミノ]プロピル}トリアルコキシシラン。{3-[ジメトキシメチルアミノ]プロピル}メチルジメトキシシラン、{3-[ジエトキシメチルアミノ]プロピル}メチルジメトキシシラン、{3-[ジメトキシエチルアミノ]プロピル}メチルジメトキシシラン、{3-[ジエトキシエチルアミノ]プロピル}メチルジメトキシシラン、{3-[ジメトキシメチルアミノ]プロピル}エチルジメトキシシラン、{3-[ジエトキシメチルアミノ]プロピル}エチルジメトキシシラン、{3-[ジメトキシエチルアミノ]プロピル}エチルジメトキシシラン、{3-[ジエトキシエチルアミノ]プロピル}エチルジメトキシシラン、{3-[ジメトキシメチルアミノ]プロピル}メチルジエトキシシラン、{3-[ジエトキシメチルアミノ]プロピル}メチルジエトキシシラン、{3-[ジメトキシエチルアミノ]プロピル}メチルジエトキシシラン、{3-[ジエトキシエチルアミノ]プロピル}メチルジエトキシシラン、{3-[ジメトキシメチルアミノ]プロピル}エチルジエトキシシラン、{3-[ジエトキシメチルアミノ]プロピル}エチルジエトキシシラン、{3-[ジメトキシエチルアミノ]プロピル}エチルジエトキシシラン、{3-[ジエトキシエチルアミノ]プロピル}エチルジエトキシシラン等の{3-[ジアルコキシアルキルアミノ]プロピル}アルキルジアルコキシシラン。{3-[ジメトキシメチルアミノ]プロピル}ジメチルメトキシシラン、{3-[ジエトキシメチルアミノ]プロピル}ジメチルメトキシシラン、{3-[ジメトキシエチルアミノ]プロピル}ジメチルメトキシシラン、{3-[ジエトキシエチルアミノ]プロピル}ジメチルメトキシシラン、{3-[ジメトキシメチルアミノ]プロピル}ジエチルメトキシシラン、{3-[ジエトキシメチルアミノ]プロピル}ジエチルメトキシシラン、{3-[ジメトキシエチルアミノ]プロピル}ジエチルメトキシシラン、{3-[ジエトキシエチルアミノ]プロピル}ジエチルメトキシシラン、{3-[ジメトキシメチルアミノ]プロピル}ジメチルエトキシシラン、{3-[ジエトキシメチルアミノ]プロピル}ジメチルエトキシシラン、{3-[ジメトキシエチルアミノ]プロピル}ジメチルエトキシシラン、{3-[ジエトキシエチルアミノ]プロピル}ジメチルエトキシシラン、{3-[ジメトキシメチルアミノ]プロピル}ジエチルエトキシシラン、{3-[ジエトキシメチルアミノ]プロピル}ジエチルエトキシシラン、{3-[ジメトキシエチルアミノ]プロピル}ジエチルエトキシシラン、{3-[ジエトキシエチルアミノ]プロピル}ジエチルエトキシシラン等の{3-[ジアルコキシアルキルアミノ]プロピル}ジアルキルアルコキシシラン。式IIbがジオキサシクロアルキルアミノ基である化合物:{3-[ジオキシラニルアミノ]プロピル}トリメトキシシラン、{3-[ジオキシラニルアミノ]プロピル}トリエトキシシラン、{3-[ジオキシラニルアミノ]プロピル}メチルジメトキシシラン、{3-[ジオキシラニルアミノ]プロピル}エチルジメトキシシラン、{3-[ジオキシラニルアミノ]プロピル}メチルジエトキシシラン、{3-[ジオキシラニルアミノ]プロピル}エチルジエトキシシラン、{3-[ジオキシラニルアミノ]プロピル}ジメチルメトキシシラン、{3-[ジオキシラニルアミノ]プロピル}ジエチルメトキシシラン、{3-[ジオキシラニルアミノ]プロピル}ジメチルエトキシシラン、{3-[ジオキシラニルアミノ]プロピル}ジエチルエトキシシラン等の式IIbがジオキシラニルアミノ基である化合物。{3-[ジテトラヒドロフラニルアミノ]プロピル}トリメトキシシラン、{3-[ジテトラヒドロフラニルアミノ]プロピル}トリエトキシシラン、{3-[ジテトラヒドロフラニルアミノ]プロピル}メチルジメトキシシラン、{3-[ジテトラヒドロフラニルアミノ]プロピル}エチルジメトキシシラン、{3-[ジテトラヒドロフラニルアミノ]プロピル}メチルジエトキシシラン、{3-[ジテトラヒドロフラニルアミノ]プロピル}エチルジエトキシシラン、{3-[ジテトラヒドロフラニルアミノ]プロピル}ジメチルメトキシシラン、{3-[ジテトラヒドロフラニルアミノ]プロピル}ジエチルメトキシシラン、{3-[ジテトラヒドロフラニルアミノ]プロピル}ジメチルエトキシシラン、{3-[ジテトラヒドロフラニルアミノ]プロピル}ジエチルエトキシシラン等の式IIbがジテトラヒドロフラニルアミノ基である化合物。式IIbがジオキサシクロアルキルアルキルアミノ基である化合物:{3-[ジグリシジルアミノ]プロピル}トリメトキシシラン、{3-[ジグリシジルアミノ]プロピル}トリエトキシシラン、{3-[ジグリシジルアミノ]プロピル}メチルジメトキシシラン、{3-[ジグリシジルアミノ]プロピル}エチルジメトキシシラン、{3-[ジグリシジルアミノ]プロピル}メチルジエトキシシラン、{3-[ジグリシジルアミノ]プロピル}エチルジエトキシシラン、{3-[ジグリシジルアミノ]プロピル}ジメチルメトキシシラン、{3-[ジグリシジルアミノ]プロピル}ジエチルメトキシシラン、{3-[ジグリシジルアミノ]プロピル}ジメチルエトキシシラン、{3-[ジグリシジルアミノ]プロピル}ジエチルエトキシシラン等の式IIbがジグリシジルアミノ基である化合物。{3-[ジテトラヒドロフルフリルアミノ]プロピル}トリメトキシシラン、{3-[ジテトラヒドロフルフリルアミノ]プロピル}トリエトキシシラン、{3-[ジテトラヒドロフルフリルアミノ]プロピル}メチルジメトキシシラン、{3-[ジテトラヒドロフルフリルアミノ]プロピル}エチルジメトキシシラン、{3-[ジテトラヒドロフルフリルアミノ]プロピル}メチルジエトキシシラン、{3-[ジテトラヒドロフルフリルアミノ]プロピル}エチルジエトキシシラン、{3-[ジテトラヒドロフルフリルアミノ]プロピル}ジメチルメトキシシラン、{3-[ジテトラヒドロフルフリルアミノ]プロピル}ジエチルメトキシシラン、{3-[ジテトラヒドロフルフリルアミノ]プロピル}ジメチルエトキシシラン、{3-[ジテトラヒドロフルフリルアミノ]プロピル}ジエチルエトキシシラン等の式IIbがジテトラヒドロフルフリルアミノ基である化合物。式IIbがジトリアルキルシリルアミノ基である化合物:{3-[ジトリメチルシリルアミノ]プロピル}トリメトキシシラン、{3-[ジt-ブチルジメチルシリルアミノ]プロピル}トリメトキシシラン、{3-[ジトリメチルシリルアミノ]プロピル}トリエトキシシラン、{3-[ジt-ブチルジメチルシリルアミノ]プロピル}トリエトキシシラン等の{3-[ジトリアルキルシリルアミノ]プロピル}トリアルコキシシラン。{3-[ジトリメチルシリルアミノ]プロピル}メチルジメトキシシラン、{3-[ジt-ブチルジメチルシリルアミノ]プロピル}メチルジメトキシシラン、{3-[ジトリメチルシリルアミノ]プロピル}メチルジエトキシシラン、{3-[ジt-ブチルジメチルシリルアミノ]プロピル}メチルジエトキシシラン等の{3-[ジトリアルキルシリルアミノ]プロピル}アルキルジアルコキシシラン。{3-[ジトリメチルシリルアミノ]プロピル}ジメチルメトキシシラン、{3-[ジt-ブチルジメチルシリルアミノ]プロピル}ジメチルメトキシシラン、{3-[ジトリメチルシリルアミノ]プロピル}ジメチルエトキシシラン、{3-[ジt-ブチルジメチルシリルアミノ]プロピル}ジメチルエトキシシラン等の{3-[ジトリアルキルシリルアミノ]プロピル}ジアルキルアルコキシシラン。また、式IIaのAが式IIbで表される基である化合物IIとしては、式IIbが1-ピペリジニル基、1-ヘキサメチレンイミノ基、1-イミダゾリル基、4,5-ジヒドロ-1-イミダゾリル基、1-ピペラジニル基、モルホリノ基といった非環状アミノ基である次の化合物があげられる。式IIbが1-ピペリジニル基である化合物:3-1-ピペリジニルプロピルトリメトキシシラン、3-1-ピペリジニルプロピルトリエトキシシラン、3-1-ピペリジニルプロピルメチルジメトキシシラン、3-1-ピペリジニルプロピルエチルジメトキシシラン、3-1-ピペリジニルプロピルメチルジエトキシシラン、3-1-ピペリジニルプロピルエチルジエトキシシラン。式IIbが1-ヘキサメチレンイミノ基である化合物:3-1-ヘキサメチレンイミノプロピルトリメトキシシラン、3-1-ヘキサメチレンイミノプロピルトリエトキシシラン、3-1-ヘキサメチレンイミノプロピルメチルジメトキシシラン、3-1-ヘキサメチレンイミノプロピルエチルジメトキシシラン、3-1-ヘキサメチレンイミノプロピルメチルジエトキシシラン、3-1-ヘキサメチレンイミノプロピルエチルジエトキシシラン。式IIbが1-イミダゾリル基である化合物:N-3-トリメトキシシリルプロピルイミダゾール、N-3-トリエトキシシリルプロピルイミダゾール。式IIbが4,5-ジヒドロ-1-イミダゾリル基である化合物:、N-3-トリメトキシシリルプロピル-4,5-ジヒドロイミダゾール、N-3-トリエトキシシリルプロピル-4,5-ジヒドロイミダゾール。式IIbが1-ピペラジニル基である化合物:3-1-ピペラジニルプロピルトリメトキシシラン、3-1-ピペラジニルプロピルトリエトキシシラン、3-1-ピペラジニルプロピルメチルジメトキシシラン、3-1-ピペラジニルプロピルエチルジメトキシシラン、3-1-ピペラジニルプロピルメチルジエトキシシラン、3-1-ピペラジニルプロピルエチルジエトキシシラン。式IIbがモルホリノ基である化合物:3-モルホリノプロピルトリメトキシシラン、3-モルホリノプロピルトリエトキシシラン、3-モルホリノプロピルメチルジメトキシシラン、3-モルホリノプロピルエチルジメトキシシラン、3-モルホリノプロピルメチルジエトキシシラン、3-モルホリノプロピルエチルジエトキシシラン。式IIaのAが式IIcで表される基である化合物IIとしては、式IIcがアルキル基あるいはオキサシクロアルキルアルキル基である次の化合物があげられる。式IIcがアルキル基ある次の化合物:3-メトキシプロピルトリメトキシシラン、3-エトキシプロピルトリメトキシシラン、3-n-プロポキシプロピルトリメトキシシラン、3-イソプロポキシプロピルトリメトキシシラン、3-n-ブトキシプロピルトリメトキシシラン、3-sec-ブトキシプロピルトリメトキシシラン、3-tert-ブトキシプロピルトリメトキシシラン等の3-アルコキシプロピルトリアルコキシシラン。式IIcがオキサシクロアルキルアルキル基である化合物:2-グリシドキシエチルトリメトキシシラン、3-グリシドキシプロピルトリメトキシシラン、2-グリシドキシエチルトリエトキシシラン、3-グリシドキシプロピルトリエトキシシラン等のグリシドキシアルキルトリアルコキシシラン。2-テトラヒドロフルフリロキシエチルトリメトキシシラン、3-テトラヒドロフルフリロキシプロピルトリメトキシシラン、2-テトラヒドロフルフリロキシエチルトリエトキシシラン、3-テトラヒドロフルフリロキシプロピルトリエトキシシラン等のテトラヒドロフルフリロキシアルキルトリアルコキシシラン。化合物IIとしては、好ましくは、[3-ジアルキルアミノプロピル]トリアルコキシシランであり、より好ましくは、[3-ジメチルアミノプロピル]トリメトキシシラン、[3-ジエチルアミノプロピル]トリメトキシシラン、[3-ジメチルアミノプロピル]トリエトキシシラン、[3-ジエチルアミノプロピル]トリエトキシシランである。共役ジエン系重合体ゴム共役ジエン系重合体ゴムは、上述の成分A及び成分Bを含有し、成分Aと成分Bの総量を100重量として、成分Aの含有量が5~90重量であり、成分Bの含有量が95~10重量である。成分Aの含有量は、耐摩耗性を高めるために、好ましくは10重量以上成分Bの含有量が90重量以下であり、より好ましくは15重量以上成分Bの含有量が85重量以下であり、更に好ましくは20重量以上成分Bの含有量が80重量以下である。また、成分Aの含有量は、省燃費性を高めるために、好ましくは80重量以下成分Bの含有量が20重量以上であり、より好ましくは70重量以下成分Bの含有量が30重量以上であり、更に好ましくは50重量以下成分Bの含有量が50重量以上である。共役ジエン系重合体ゴムは、強度を高めるために、成分A及び/又は成分Bに、芳香族ビニル単位を有していることが好ましい。共役ジエン系重合体ゴム中の芳香族ビニル単位の含有量としては、共役ジエン単位と芳香族ビニル単位との総量を100重量として、0重量以上であり、好ましくは10重量以上共役ジエン単位の含有量は90重量以下であり、より好ましくは15重量以上共役ジエン単位の含有量は85重量以下である。また、省燃費性を高めるために、芳香族ビニル単位の含有量は、好ましくは50重量以下共役ジエン単位の含有量は50重量以上であり、より好ましくは45重量以下共役ジエン単位の含有量は55重量以上である。共役ジエン系重合体ゴムは、耐摩耗性および省燃費性を高めるために、成分A及び/又は成分Bに、ケイ素含有単量体に基づく構成単位を有していることが好ましく、成分Aにケイ素含有単量体に基づく構成単位を有していることがより好ましく、成分A及び成分Bに、ケイ素含有単量体に基づく構成単位を有していることが更に好ましい。該ケイ素含有単量体としては、上述の式Xで表される単量体が好ましい。共役ジエン系重合体ゴム中のケイ素含有単量体に基づく構成単位の含有量は、耐摩耗性を高めるために、重合体ゴム単位重量あたり、好ましくは、0.001mmol/g以上0.1mmol/g以下である。より好ましくは、0.002mmol/g以上0.07mmol/g以下である。更に好ましくは、0.003mmol/g以上0.05mmol/g以下である。共役ジエン系重合体ゴムのビニル結合量は、共役ジエン単位の含有量を100モルとして、省燃費性を高めるために、好ましくは80モル以下であり、より好ましくは70モル以下である。また、グリップ性を高めるために、好ましくは10モル以上であり、より好ましくは15モル以上であり、更に好ましくは20モル以上であり、特に好ましくは40モル以上である。該ビニル結合量は、赤外分光分析法により、ビニル基の吸収ピークである910cm1付近の吸収強度より求められる。共役ジエン系重合体ゴムのムーニー粘度ML14は、強度を高めるために、好ましくは10以上であり、より好ましくは20以上である。また、加工性を高めるために、好ましくは200以下であり、より好ましくは150以下である。該ムーニー粘度ML14は、JISK63001994に従って、100°Cにて測定される。共役ジエン系重合体ゴムの分子量分布は、省燃費性を高めるために、好ましくは1~5であり、より好ましくは1~2である。分子量分布は、ゲルパーミエイションクロマトグラフGPC法により、数平均分子量Mnおよび重量平均分子量Mwを測定し、MwをMnで除すことにより求められる。共役ジエン系重合体ゴムの製造方法本発明の共役ジエン系重合体ゴムの好適な製造方法としては、成分A及び成分Bを夫々調製し、成分Aと成分Bとを公知の方法ロール、バンバリー等の公知の混練機で溶融混合する方法、炭化水素溶媒中で溶液混合する方法等。をあげることができる。また、下記工程c-1、工程c-2及び工程c-3を有する製造方法もあげることができる。工程c-1:炭化水素溶媒中で、アルカリ金属触媒により、共役ジエンを含む単量体成分を重合させ、共役ジエンに基づく単量体単位を有する重合体鎖の少なくとも一方の末端に、該触媒由来のアルカリ金属を有する重合体を得る工程。工程c-2:工程c-1で得られた重合体のアルカリ金属を有する重合体末端に、カルボニル基と置換アミノ基とを有する化合物化合物Iを反応させる工程であって、該化合物Iの使用量が、工程c-1で用いたアルカリ金属触媒のアルカリ金属1モル当たり、0.05モル以上0.9モル以下である工程。工程c-3:工程c-2の終了後、少なくとも一方の重合体末端にアルカリ金属を有する重合体のアルカリ金属を有する重合体末端に、式IIaで表される化合物化合物IIを反応させる工程であって、該化合物IIの使用量が次式iを充足する工程。X×y≧X×10/90iX:工程c-2における化合物Iの使用量単位:モルX:工程c-3における化合物IIの使用量単位:モルy:式IIaのmの値式中、mは1~3の数を表し、nは1~3の数を表し、mnは2~4であり、R21及びR23はヒドロカルビル基を表し、R22はヒドロカルビレン基を表し、Aは置換アミノ基又は置換基を有していてもよいヒドロカルビルオキシ基を表し、R21が複数ある場合、複数あるR21は同一でも異なっていてもよく、R22が複数ある場合、複数あるR22は同一でも異なっていてもよく、R23が複数ある場合、複数あるR23は同一でも異なっていてもよく、Aが複数ある場合、複数あるAは同一でも異なっていてもよい。工程c-1で用いられるアルカリ金属触媒としては、アルカリ金属、有機アルカリ金属化合物、アルカリ金属と極性化合物との錯体、アルカリ金属を有するオリゴマーがあげられる。アルカリ金属としては、リチウム、ナトリウム、カリウム、ルビジウム、セシウムがあげられる。有機アルカリ金属化合物としては、エチルリチウム、n-プロピルリチウム、iso-プロピルリチウム、n-ブチルリチウム、sec-ブチルリチウム、t-オクチルリチウム、n-デシルリチウム、フェニルリチウム、2-ナフチルリチウム、2-ブチルフェニルリチウム、4-フェニルブチルリチウム、シクロヘキシルリチウム、4-シクロペンチルリチウム、ジメチルアミノプロピルリチウム、ジエチルアミノプロピルリチウム、t-ブチルジメチルシリロキシプロピルリチウム、N-モルホリノプロピルリチウム、リチウムヘキサメチレンイミド、リチウムピロリジド、リチウムピペリジド、リチウムヘプタメチレンイミド、リチウムドデカメチレンイミド、1,4-ジリチオ-2-ブテン、ナトリウムナフタレニド、ナトリウムビフェニリド、カリウムナフタレニドがあげられる。アルカリ金属と極性化合物との錯体としては、カリウム-テトラヒドロフラン錯体、カリウム-ジエトキシエタン錯体があげられる。アルカリ金属を有するオリゴマーとしては、α-メチルスチレンテトラマーのナトリウム塩があげられる。アルカリ金属触媒としては、好ましくは、有機リチウム化合物又は有機ナトリウム化合物であり、より好ましくは、炭素原子数が2~20の有機リチウム化合物又は有機ナトリウム化合物である。工程c-1で用いられる炭化水素溶媒は、有機アルカリ金属化合物触媒を失活させない溶媒であり、脂肪族炭化水素、芳香族炭化水素、脂環族炭化水素があげられる。脂肪族炭化水素としては、プロパン、n-ブタン、iso-ブタン、n-ペンタン、iso-ペンタン、n-ヘキサン、プロペン、1-ブテン、iso-ブテン、トランス-2-ブテン、シス-2-ブテン、1-ペンテン、2-ペンテン、1-ヘキセン、2-ヘキセンがあげられる。芳香族炭化水素としては、ベンゼン、トルエン、キシレン、エチルベンゼンがあげられる。また、脂環族炭化水素としては、シクロペンタン、シクロヘキサンがあげられる。これらは1種以上用いられ、また、炭化水素溶媒は、工業用ヘキサンのような各種成分の混合物でもかまわない。炭化水素溶媒として、好ましくは、炭素原子数が2~12の炭化水素である。工程c-1では、共役ジエンを含む単量体成分を重合させ、上述のアルカリ金属触媒由来のアルカリ金属を重合体鎖末端に有する共役ジエン系重合体を調製する。該共役ジエンとしては、1,3-ブタジエン、イソプレン、1,3-ペンタジエン、2,3-ジメチル-1,3-ブタジエン、1,3-ヘキサジエンがあげられる。これらは、1種以上用いられる。共役ジエンとして、好ましくは、1,3-ブタジエン、イソプレンである。工程c-1では、共役ジエンと他の単量体とを組み合わせて重合を行ってもよい。該他の単量体としては、芳香族ビニル、ビニルニトリル、不飽和カルボン酸エステルがあげられる。芳香族ビニルとしては、スチレン、α-メチルスチレン、ビニルトルエン、ビニルナフタレン、ジビニルベンゼン、トリビニルベンゼン、ジビニルナフタレンがあげられる。また、ビニルニトリルとしては、アクリロニトリルがあげられ、不飽和カルボン酸エステルとしては、アクリル酸メチル、アクリル酸エチル、メタアクリル酸メチル、メタアクリル酸エチルがあげられる。好ましくは、芳香族ビニルであり、より好ましくは、スチレンである。芳香族ビニルの使用量は、共役ジエンと芳香族ビニルとの総使用量を100重量として、0重量以上共役ジエンの使用量は100重量以下であり、強度を高めるために、好ましくは10重量以上共役ジエンの使用量は90重量以下であり、より好ましくは15重量以上共役ジエンの使用量は85重量以下である。また、省燃費性を高めるために、芳香族ビニルの使用量は、好ましくは50重量以下共役ジエンの使用量は50重量以上であり、より好ましくは45重量以下共役ジエンの使用量は55重量以上である。また、工程c-1は、得られる共役ジエン系重合体ゴムの耐摩耗性および省燃費性を高めるために、単量体成分の1つにケイ素含有単量体を用いて、炭化水素溶媒中で、アルカリ金属触媒により、共役ジエンとケイ素含有単量体を含む単量体成分を重合させ、共役ジエンに基づく単量体単位とケイ素含有単量体に基づく構成単位とを有する重合体鎖の少なくとも一方の末端に、該触媒由来のアルカリ金属を有する重合体を得る工程であることが好ましい。該ケイ素含有単量体としては、上述の式Xで表される単量体が好ましい。ケイ素含有単量体の使用量は、重合で使用した単量体成分1gあたり、耐摩耗性および省燃費性を高めるために、好ましくは0.001mmmol以上であり、より好ましくは0.002mmol以上であり、更に好ましくは0.003mmol以上である。また、該使用量は、好ましくは0.1mmol以下であり、より好ましくは0.07mmol以下であり、更に好ましくは0.05mmol以下である。工程c-1の重合は、共役ジエン単位のビニル結合量を調整する剤、及び/又は、共役ジエン系重合体鎖中での共役ジエン単位と共役ジエン以外の単量体に基づく構成単位の分布を調整する剤以下、総称して調整剤と記す。の存在下で行われてもよい。このような調整剤としては、エーテル化合物、第三級アミン、ホスフィン化合物があげられる。エーテル化合物としては、テトラヒドロフラン、テトラヒドロピラン、1,4-ジオキサン等の環状エーテル;ジエチルエーテル、ジブチルエーテル等の脂肪族モノエーテル;エチレングリコールジメチルエーテル、エチレングリコールジエチルエーテル、エチレングリコールジブチルエーテル、ジエチレングリコールジエチルエーテル、ジエチレングリコールジブチルエーテル等の脂肪族ジエ-テル;ジフェニルエーテル、アニソール等の芳香族エーテルがあげられる。該第三級アミンとしては、トリエチルアミン、トリプロピルアミン、トリブチルアミン、N,N,N’,N’-テトラメチルエチレンジアミン、N,N-ジエチルアニリン、ピリジン、キノリンがあげられる。また、ホスフィン化合物としては、トリメチルホスフィン、トリエチルホスフィン、トリフェニルホスフィンがあげられる。これらは1種以上用いられる。工程c-1での重合温度は、通常25~100°Cであり、好ましくは35~90°Cである。より好ましくは50~80°Cである。重合時間は、通常10分~5時間である。工程c-2において、工程c-1で調製された重合体と化合物Iとの反応に使用する化合物Iの量は、工程c-1で用いたアルカリ金属触媒のアルカリ金属1モル当たり、0.05モル以上0.9モル以下である。該化合物Iの量は、耐摩耗性を高めるために、好ましくは0.1モル以上であり、より好ましくは0.15モル以上であり、更に好ましくは0.2モル以上である。また、該化合物Iの量は、省燃費性を高めるために、好ましくは0.8モル以下であり、より好ましくは0.7モル以下であり、更に好ましくは0.5モル以下である。工程c-2において、工程c-1で調製された重合体と化合物Iとを反応させる温度は、通常25~100°Cであり、好ましくは35~90°Cである。さらに好ましくは50~80°Cである。反応させる時間は、通常、60秒~5時間であり、好ましくは5分~1時間であり、より好ましくは15分~1時間である。工程c-3において、少なくとも一方の重合体末端にアルカリ金属を有する重合体と化合物IIとの反応に使用する化合物IIの量は、次式iを充足する量である。耐摩耗性を高めるために、好ましくは、次式iiを充足する量であり、より好ましくは、次式iiiを充足する量であり、更に好ましくは、次式ivを充足する量である。また、省燃費性を高めるために、好ましくは、次式vを充足する量であり、より好ましくは、次式viを充足する量であり、更に好ましくは、次式viiを充足する量であり、より更に好ましくは、次式viiiを充足する量である。X×y≧X×10/90iX×y≧X×20/80iiX×y≧X×30/70iiiX×y≧X×50/50ivX×95/5≧XvX×90/10≧XviX×85/15≧XviiX×80/20≧XviiiX:工程c-2における化合物Iの使用量単位:モルX:工程c-3における化合物IIの使用量単位:モルy:式IIaのmの値工程c-3において、少なくとも一方の重合体末端にアルカリ金属を有する重合体と化合物IIとを反応させる温度は、通常25~100°Cであり、好ましくは35~90°Cである。さらに好ましくは50~80°Cである。反応させる時間は、通常、60秒~5時間であり、好ましくは5分~1時間であり、より好ましくは15分~1時間である。共役ジエン系重合体ゴムの製造においては、必要に応じて、アルカリ金属触媒による単量体の重合開始から重合停止において、共役ジエン系重合体ゴムの炭化水素溶液にカップリング剤を添加してもよい。カップリング剤としては、下式IIIで表される化合物があげられる。R31aML4aIII式中、R31はアルキル基、アルケニル基、シクロアルケニル基または芳香族残基を表し、Mはケイ素原子またはスズ原子を表し、Lはハロゲン原子またはヒドロカルビルオキシ基を表し、aは0~2の数を表す。ここで、芳香族残基は、芳香族炭化水素から芳香環に結合している水素を除いた一価の基を表す。式IIIで表されるカップリング剤としては、四塩化珪素、メチルトリクロロシラン、ジメチルジクロロシラン、トリメチルクロロシラン、四塩化スズ、メチルトリクロロスズ、ジメチルジクロロスズ、トリメチルクロロスズ、テトラメトキシシラン、メチルトリメトキシシラン、ジメトキシジメチルシラン、メチルトリエトキシシラン、エチルトリメトキシシラン、ジメトキシジエチルシラン、ジエトキシジメチルシラン、テトラエトキシシラン、エチルトリエトキシシラン、ジエトキシジエチルシランがあげられる。カップリング剤の添加量は、アルカリ金属触媒由来のアルカリ金属1モル当たり、共役ジエン系重合体の加工性を高めるために、好ましくは0.03モル以上であり、より好ましくは0.05モル以上である。また、省燃費性を高めるために、好ましくは0.4モル以下であり、より好ましくは0.3モル以下である。共役ジエン系重合体ゴムの炭化水素溶液から共役ジエン系重合体ゴムを回収する方法としては、公知の回収方法があげられる。例えば、共役ジエン系重合体ゴムの炭化水素溶液に凝固剤を添加する方法、共役ジエン系重合体ゴムの炭化水素溶液にスチームを添加する方法があげられる。回収した共役ジエン系重合体ゴムは、バンドドライヤーや押出型ドライヤーなどの公知の乾燥機で乾燥処理されてもよい。[共役ジエン系重合体ゴム組成物]本発明の共役ジエン系重合体ゴムは、他の重合体成分や添加剤などを配合して、共役ジエン系重合体ゴム組成物にして用いることができる。他の重合体成分としては、従来のスチレン-ブタジエン共重合体ゴム、ポリブタジエンゴム、ブタジエン-イソプレン共重合体ゴム、ブチルゴムがあげられる。また、天然ゴム、エチレン-プロピレン共重合体、エチレン-オクテン共重合体もあげられる。これらの重合体成分は、2種以上用いてもよい。共役ジエン系重合体ゴムに他の重合体成分を配合する場合、本発明の共役ジエン系重合体ゴムの含有量は、耐摩耗性、省燃費性を高めるために、重合体成分の総含有量共役ジエン系重合体の含有量を含むを100重量として、好ましくは10重量以上であり、より好ましくは20重量以上である。添加剤としては、公知のものを用いることができ、硫黄、有機過酸化物などの加硫剤;チアゾール系加硫促進剤、チウラム系加硫促進剤、スルフェンアミド系加硫促進剤、グアニジン系加硫促進剤などの加硫促進剤;ステアリン酸、酸化亜鉛などの加硫活性化剤;シリカ、カーボンブラック、炭酸カルシウム、タルク、アルミナ、クレー、水酸化アルミニウム、マイカなどの充填剤;シランカップリング剤;伸展油;加工助剤;老化防止剤;滑剤があげられる。上記シリカとしては、乾式シリカ無水ケイ酸、湿式シリカ含水ケイ酸、コロイダルシリカ、沈降シリカ、ケイ酸カルシウム、ケイ酸アルミニウムがあげられる。これらは2種以上用いてもよい。シリカのBET比表面積は、通常、50~250m2/gである。該BET比表面積は、ASTMD1993-03に従って測定される。市販品としては、デグッサ社製商品名ウルトラシルVN3-G、東ソーシリカ社製商品名VN3、AQ、ER、RS-150、Rhodia社製商品名Zeosil1115MP、1165MP等を用いることができる。上記カーボンブラックとしては、EPC、MPC及びCCなどのチャンネルカーボンブラック;SAF、ISAF、HAF、MAF、FEF、SRF、GPF、APF、FF、CF、SCF及びECFなどのファーネスカーボンブラック;FT及びMTなどのサーマルカーボンブラック;アセチレンカーボンブラック;グラファイトがあげられる。これらは2種以上用いてもよい。カーボンブラックの窒素吸着比表面積N2SAは、通常、5~200m2/gであり、また、カーボンブラックのジブチルフタレートDBP吸収量は、通常、5~300ml/100gである。該窒素吸着比表面積は、ASTMD4820-93に従って測定され、該DBP吸収量は、ASTMD2414-93に従って測定される。市販品としては、三菱化学社製商品名ダイヤブラックN339、東海カーボン社製商品名シースト6、シースト7HM、シーストKH、デグッサ社製商品名CK3、SpecialBlack4A等を用いることができる。上記シランカップリング剤としては、ビニルトリクロルシラン、ビニルトリエトキシシラン、ビニルトリスβ-メトキシエトキシシラン、β-3,4-エポキシシクロヘキシルエチルトリメトキシシラン、γ-グリシドキシプロピルトリメトキシシラン、γ-メタクリロキシプロピルトリメトキシシラン、N-β-アミノエチル-γ-アミノプロピルトリメトキシシラン、N-β-アミノエチル-γ-アミノプロピルメチルジメトキシシラン、N-フェニル-γ-アミノプロピルトリメトキシシラン、γ-クロロプロピルトリメトキシシラン、γ-メルカプトプロピルトリメトキシシラン、γ-アミノプロピルトリエトキシシラン、ビス3-トリエトキシシリルプロピルジスルフィド、ビス3-トリエトキシシリルプロピルテトラスルフィド、γ-トリメトキシシリルプロピルジメチルチオカルバミルテトラスルフィド、γ-トリメトキシシリルプロピルベンゾチアジルテトラスルフィドがあげられる。これらは2種以上用いてもよい。市販品としては、デグッサ社製商品名Si69、Si75等を用いることができる。共役ジエン系重合体ゴムに充填剤を配合する場合、充填剤の含有量は、共役ジエン系重合体ゴムを100重量部あたり、通常10~150重量部である。該含有量は、耐摩耗性および強度を高めるために、好ましくは20重量部以上であり、より好ましくは30重量部以上である。また、補強性を高めるために、好ましくは120重量部以下であり、より好ましくは100重量部以下である。共役ジエン系重合体ゴムに充填剤を配合する場合、省燃費性を高めるために、充填剤としては、好ましくはシリカである。シリカの含有量は、充填剤の総含有量を100重量として、好ましくは50重量以上であり、より好ましくは70重量以上である。上記伸展油としては、アロマチック系鉱物油粘度比重恒数V.G.C.値0.900~1.049、ナフテン系鉱物油V.G.C.値0.850~0.899、パラフィン系鉱物油V.G.C.値0.790~0.849があげられる。伸展油の多環芳香族含有量は、好ましくは3重量未満であり、より好ましくは1重量未満である。該多環芳香族含有量は、英国石油学会346/92法に従って測定される。また、伸展油の芳香族化合物含有量CAは、好ましくは20重量以上である。これらの伸展油は、2種以上用いてもよい。上記加硫促進剤としては、2-メルカプトベンゾチアゾール、ジベンゾチアジルジサルファイド、N-シクロヘキシル-2-ベンゾチアジルスルフェンアミド等のチアゾール系加硫促進剤;テトラメチルチウラムモノスルフィド、テトラメチルチウラムジスルフィド等のチウラム系加硫促進剤;N-シクロヘキシル-2-ベンゾチアゾールスルフェンアミド、N-t-ブチル-2-ベンゾチアゾールスルフェンアミド、N-オキシエチレン-2-ベンゾチアゾールスルフェンアミド、N-オキシエチレン-2-ベンゾチアゾールスルフェンアミド、N,N’-ジイソプロピル-2-ベンゾチアゾールスルフェンアミド等のスルフェンアミド系加硫促進剤;ジフェニルグアニジン、ジオルトトリルグアニジン、オルトトリルビグアニジン等のグアニジン系加硫促進剤があげられる。その使用量は、ゴム成分100重量部あたり、好ましくは0.1~5重量部であり、より好ましくは0.2~3重量部である。共役ジエン系重合体ゴムに、他の重合体成分や添加剤などを配合して共役ジエン系重合体ゴム組成物を製造する方法としては、公知の方法、例えば、各成分をロールやバンバリーのような公知の混合機で混練する方法を用いることができる。混練条件としては、加硫剤および加硫促進剤以外の添加剤を配合する場合、混練温度は、通常50~200°Cであり、好ましくは80~190°Cであり、混練時間は、通常30秒~30分であり、好ましくは1分~30分である。加硫剤、加硫促進剤を配合する場合、混練温度は、通常100°C以下であり、好ましくは室温~80°Cである。また、加硫剤、加硫促進剤を配合した組成物は、通常、プレス加硫などの加硫処理を行って用いられる。加硫温度としては、通常120~200°C、好ましくは140~180°Cである。本発明の共役ジエン系重合体ゴム組成物は、耐摩耗性に優れる。また、省燃費性、グリップ性も良好である。本発明の共役ジエン系重合体ゴム及び共役ジエン系重合体ゴム組成物は、タイヤ、靴底、床材、防振材などに用いられる。特に、タイヤに好適に用いられる。以下、実施例によって本発明を説明する。物性評価は次の方法で行った。1.ムーニー粘度ML14JISK63001994に従って、100°Cにて重合体のムーニー粘度を測定した。2.ビニル結合量単位:モル赤外分光分析法により、ビニル基の吸収ピークである910cm1付近の吸収強度より重合体のビニル結合量を求めた。3.スチレン単位の含量単位:重量JISK63831995に従って、屈折率から重合体のスチレン単位の含量を求めた。4.分子量分布Mw/Mn下記の条件~でゲルパーミエイションクロマトグラフGPC法により、重量平均分子量Mwと数平均分子量Mnを測定し、重合体の分子量分布Mw/Mnを求めた。装置:東ソー社製HLC-8220分離カラム:東ソー社製HM-H2本直列測定温度:40°Cキャリア:テトラヒドロフラン流量:0.6mL/分注入量:5μL検出器:示差屈折分子量標準:標準ポリスチレン5.耐摩耗性単位:mg/1000回転リング状の加硫成形体を試験片とし、アクロン摩耗試験機上島製作所によって、荷重10ポンド、試験片の回転数300rpmの条件下、500回転から1500回転での摩耗量と、1500回転から2500回転での摩耗量と、2500回転から3500回転での摩耗量とを測定し、それらの平均値を算出した。この値が小さいほど、耐摩耗性に優れる。6.省燃費性シート状の加硫成形体から幅1mmまたは2mm、長さ40mmの短冊上試験片を打ち抜き、試験に供した。測定は、粘弾性測定装置上島製作所社製によって、歪み1及び周波数10Hzの条件下で、温度70°Cでの試験片の損失正接tanδを測定した。この値が小さいほど、省燃費性に優れる。実施例1成分Aの調製内容積20リットルのステンレス製重合反応器内を洗浄、乾燥し、乾燥窒素で置換し、工業用ヘキサン密度680Kgm310.2kg、1,3-ブタジエン604g、スチレン196g、テトラヒドロフラン6.1ml、エチレングリコールジエチルエーテル4.36mlを重合反応容器内に投入した。次に、n-ブチルリチウム14.65mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は906g、スチレンの供給量は294gであった。次に、得られた重合反応溶液を130rpmの撹拌速度で撹拌し、N-3-ジメチルアミノプロピルアクリルアミド11.40mmolを添加し、15分間撹拌した。重合反応溶液にメタノール0.70mlを含むヘキサン溶液20mlを加えて、更に重合反応溶液を5分間撹拌した。次に、得られた重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、成分Aが溶解した重合体溶液以下、溶液A1と称する。を得た。成分Bの調製内容積20リットルのステンレス製重合反応器内を洗浄、乾燥し、乾燥窒素で置換し、工業用ヘキサン密度680Kgm310.2kg、1,3-ブタジエン604g、スチレン196g、テトラヒドロフラン6.1ml、エチレングリコールジエチルエーテル4.36mlを重合反応容器内に投入した。次に、n-ブチルリチウム14.99mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は906g、スチレンの供給量は294gであった。次に、得られた重合反応溶液を130rpmの撹拌速度で撹拌し、3-ジエチルアミノプロピルトリエトキシシラン11.40mmolを添加し、15分間撹拌した。重合反応溶液にメタノール0.70mlを含むヘキサン溶液20mlを加えて、更に重合反応溶液を5分間撹拌した。次に、得られた重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、成分Bが溶解した重合体溶液以下、溶液B1と称する。を得た。重合体ゴムの調製溶液A150重量部と溶液B150重量部とを混合し、得られた混合溶液を、常温、24時間で蒸発させ、更に55°Cで12時間減圧乾燥し、重合体ゴムを得た。重合体ゴムの評価結果を表1に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表1に示す。実施例2溶液A1の量を60重量部、溶液B1の量を40重量部として混合溶液を調製した以外は、実施例1と同様に行った。重合体ゴム及び加硫シートの評価結果を表1に示す。実施例3溶液A1の量を70重量部、溶液B1の量を30重量部として混合溶液を調製した以外は、実施例1と同様に行った。重合体ゴム及び加硫シートの評価結果を表1に示す。実施例4重合体ゴムの調製内容積30リットルのステンレス製重合反応器内を洗浄、乾燥し、乾燥窒素で置換し、工業用ヘキサン密度680Kgm315.3kg、1,3-ブタジエン912g、スチレン288g、テトラヒドロフラン9.1ml、エチレングリコールジエチルエーテル6.36mlを重合反応容器内に投入した。次に、n-ブチルリチウム21.25mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は1368g、スチレンの供給量は432gであった。次に、得られた重合反応溶液を130rpmの撹拌速度で撹拌し、N-3-ジメチルアミノプロピルアクリルアミド4.63mmoln-ブチルリチウム1mol当り0.22molを添加し、15分間撹拌した。次に、得られた重合反応溶液を130rpmの撹拌速度で撹拌し、3-ジエチルアミノプロピルトリエトキシシラン13.88mmolを添加し、15分間撹拌した。重合反応溶液にメタノール1.12mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM12.0g、ペンタエリスリチルテトラキス3-ラウリルチオプロピオネート住友化学社製、商品名:スミライザーTP-D6.0gを加え、次に、重合反応溶液を、常温、24時間で蒸発させ、更に55°Cで12時間減圧乾燥し、重合体ゴムを得た。重合体ゴムの評価結果を表2に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表2に示す。比較例1重合体ゴムの調製内容積20リットルのステンレス製重合反応器内を洗浄、乾燥し、乾燥窒素で置換し、工業用ヘキサン密度680Kgm310.2kg、1,3-ブタジエン547g、スチレン173g、テトラヒドロフラン6.07ml、エチレングリコールジエチルエーテル4.12mlを重合反応容器内に投入した。次に、n-ブチルリチウム13.31mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。全重合での1,3-ブタジエンの供給量は821g、スチレンの供給量は259gであった。次に、得られた重合反応溶液を130rpmの撹拌速度で撹拌し、N-3-ジメチルアミノプロピルアクリルアミド11.25mmolを添加し、15分間撹拌した。重合反応溶液にメタノール1.12mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合反応溶液を、常温、24時間で蒸発させ、更に55°Cで12時間減圧乾燥し、重合体ゴムを得た。重合体ゴムの評価結果を表2に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表2に示す。比較例2重合体ゴムの調製内容積5リットルのステンレス製重合反応器内を洗浄、乾燥し、乾燥窒素で置換し、工業用ヘキサン密度680Kgm32.55kg、1,3-ブタジエン137g、スチレン43g、テトラヒドロフラン1.52ml、エチレングリコールジエチルエーテル1.06mlを重合反応容器内に投入した。次に、n-ブチルリチウム3.56mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を2.5時間行った。全重合での1,3-ブタジエンの供給量は205g、スチレンの供給量は65gであった。次に、得られた重合反応溶液を130rpmの撹拌速度で撹拌し、3-ジエチルアミノプロピルトリエトキシシラン2.81mmolを添加し、15分間撹拌した。重合反応溶液にメタノール0.17mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合反応溶液を、常温、24時間で蒸発させ、更に55°Cで12時間減圧乾燥し、重合体ゴムを得た。重合体ゴムの評価結果を表2に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表2に示す。実施例5成分Aの調製内容積20リットルのステンレス製重合反応器内を洗浄、乾燥し、乾燥窒素で置換し、工業用ヘキサン密度680Kgm310.2kg、1,3-ブタジエン604g、スチレン196g、テトラヒドロフラン6.1ml、エチレングリコールジエチルエーテル4.36mlを重合反応容器内に投入した。次に、ビスジエチルアミノメチルビニルシラン8.54mmolおよびn-ブチルリチウム14.49mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は906g、スチレンの供給量は294gであった。また、重合反応器に投入供給した単量体単位重量当り、ビスジエチルアミノメチルビニルシランの投入量は0.0043mmolであった。次に、得られた重合反応溶液を130rpmの撹拌速度で撹拌し、N-3-ジメチルアミノプロピルアクリルアミド12.20mmolを添加し、15分間撹拌した。重合反応溶液にメタノール0.74mlを含むヘキサン溶液20mlを加えて、更に重合反応溶液を5分間撹拌した。次に、得られた重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、成分Aが溶解した重合体溶液以下、溶液A2と称する。を得た。成分Bの調製内容積20リットルのステンレス製重合反応器内を洗浄、乾燥し、乾燥窒素で置換し、工業用ヘキサン密度680Kgm310.2kg、1,3-ブタジエン604g、スチレン196g、テトラヒドロフラン6.1ml、エチレングリコールジエチルエーテル4.36mlを重合反応容器内に投入した。次に、ビスジエチルアミノメチルビニルシラン8.54mmolおよびn-ブチルリチウム14.31mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は906g、スチレンの供給量は294gであった。また、重合反応器に投入供給した単量体単位重量当り、ビスジエチルアミノメチルビニルシランの投入量は0.0043mmolであった。次に、得られた重合反応溶液を130rpmの撹拌速度で撹拌し、3-ジエチルアミノプロピルトリエトキシシラン12.20mmolを添加し、15分間撹拌した。重合反応溶液にメタノール0.74mlを含むヘキサン溶液20mlを加えて、更に重合反応溶液を5分間撹拌5分間撹拌した。次に、得られた重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、成分Bが溶解した重合体溶液以下、溶液B2と称する。を得た。重合体ゴムの調製溶液A210重量部と溶液B290重量部とを混合し、得られた混合溶液を、常温、24時間で蒸発させ、更に55°Cで12時間減圧乾燥し、重合体ゴムを得た。重合体ゴムの評価結果を表3に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表3に示す。実施例6溶液A2の量を25重量部、溶液B2の量を75重量部として混合溶液を調製した以外は、実施例5と同様に行った。重合体ゴム及び加硫シートの評価結果を表3に示す。実施例7溶液A2の量を50重量部、溶液B2の量を50重量部として混合溶液を調製した以外は、実施例5と同様に行った。重合体ゴム及び加硫シートの評価結果を表3に示す。実施例8溶液A2の量を70重量部、溶液B2の量を30重量部として混合溶液を調製した以外は、実施例5と同様に行った。重合体ゴム及び加硫シートの評価結果を表3に示す。実施例9成分Aの調製内容積20リットルのステンレス製重合反応器内を洗浄、乾燥し、乾燥窒素で置換し、工業用ヘキサン密度680Kgm310.2kg、1,3-ブタジエン604g、スチレン196g、テトラヒドロフラン6.1ml、エチレングリコールジエチルエーテル4.36mlを重合反応容器内に投入した。次に、ビスジエチルアミノメチルビニルシラン12.2mmolおよびn-ブチルリチウム15.72mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は906g、スチレンの供給量は294gであった。また、重合反応器に投入供給した単量体単位重量当り、ビスジエチルアミノメチルビニルシランの投入量は0.0061mmolであった。次に、得られた重合反応溶液を130rpmの撹拌速度で撹拌し、N-3-ジメチルアミノプロピルアクリルアミド12.20mmolを添加し、15分間撹拌した。重合反応溶液にメタノール0.74mlを含むヘキサン溶液20mlを加えて、更に重合反応溶液を5分間撹拌した。次に、得られた重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、成分Aが溶解した重合体溶液以下、溶液A3と称する。を得た。成分Bの調製内容積20リットルのステンレス製重合反応器内を洗浄、乾燥し、乾燥窒素で置換し、工業用ヘキサン密度680Kgm310.2kg、1,3-ブタジエン604g、スチレン196g、テトラヒドロフラン6.1ml、エチレングリコールジエチルエーテル4.36mlを重合反応容器内に投入した。次に、ビスジエチルアミノメチルビニルシラン12.2mmolおよびn-ブチルリチウム14.84mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を3時間行った。1,3-ブタジエンの供給量は906g、スチレンの供給量は294gであった。また、重合反応器に投入供給した単量体単位重量当り、ビスジエチルアミノメチルビニルシランの投入量は0.0061mmolであった。次に、得られた重合反応溶液を130rpmの撹拌速度で撹拌し、3-ジエチルアミノプロピルトリエトキシシラン12.20mmolを添加し、15分間撹拌した。重合反応溶液にメタノール0.74mlを含むヘキサン溶液20mlを加えて、更に重合反応溶液を5分間撹拌5分間撹拌した。次に、得られた重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、成分Bが溶解した重合体溶液以下、溶液B3と称する。を得た。重合体ゴムの調製溶液A320重量部と溶液B380重量部とを混合し、得られた混合溶液を、常温、24時間で蒸発させ、更に55°Cで12時間減圧乾燥し、重合体ゴムを得た。重合体ゴムの評価結果を表4に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表4に示す。実施例10溶液A3の量を50重量部、溶液B3の量を50重量部として混合溶液を調製した以外は、実施例9と同様に行った。重合体ゴム及び加硫シートの評価結果を表4に示す。実施例11溶液A3の量を75重量部、溶液B3の量を25重量部として混合溶液を調製した以外は、実施例9と同様に行った。重合体ゴム及び加硫シートの評価結果を表4に示す。実施例12重合体ゴムの調製内容積5リットルのステンレス製重合反応器内を洗浄、乾燥し、乾燥窒素で置換し、工業用ヘキサン密度680Kgm32.55kg、1,3-ブタジエン137g、スチレン43g、テトラヒドロフラン1.52ml、エチレングリコールジエチルエーテル1.09mlを重合反応容器内に投入した。次に、ビスジエチルアミノメチルビニルシラン1.97mmolおよびn-ブチルリチウム3.56mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を2.5時間行った。1,3-ブタジエンの供給量は205g、スチレンの供給量は65gであった。また、重合反応器に投入供給した単量体単位重量当り、ビスジエチルアミノメチルビニルシランの投入量は0.0044mmolであった。次に、得られた重合反応溶液を130rpmの撹拌速度で撹拌し、N-3-ジメチルアミノプロピルアクリルアミド0.42mmoln-ブチルリチウム1mol当り0.12molを添加し、15分間撹拌した。次に、得られた重合反応溶液を130rpmの撹拌速度で撹拌し、3-ジエチルアミノプロピルトリエトキシシラン2.39mmolを添加し、15分間撹拌した。重合反応溶液にメタノール0.17mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合反応溶液を、常温、24時間で蒸発させ、更に55°Cで12時間減圧乾燥し、重合体ゴムを得た。重合体ゴムの評価結果を表5に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表5に示す。実施例13重合体ゴムの調製内容積5リットルのステンレス製重合反応器内を洗浄、乾燥し、乾燥窒素で置換し、工業用ヘキサン密度680Kgm32.55kg、1,3-ブタジエン137g、スチレン43g、テトラヒドロフラン1.52ml、エチレングリコールジエチルエーテル1.12mlを重合反応容器内に投入した。次に、ビスジエチルアミノメチルビニルシラン1.97mmolおよびn-ブチルリチウム3.54mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を2.5時間行った。1,3-ブタジエンの供給量は205g、スチレンの供給量は65gであった。また、重合反応器に投入供給した単量体単位重量当り、ビスジエチルアミノメチルビニルシランの投入量は0.0044mmolであった。次に、得られた重合反応溶液を130rpmの撹拌速度で撹拌し、N-3-ジメチルアミノプロピルアクリルアミド0.70mmoln-ブチルリチウム1mol当り0.20molを添加し、15分間撹拌した。次に、得られた重合反応溶液を130rpmの撹拌速度で撹拌し、3-ジエチルアミノプロピルトリエトキシシラン2.11mmolを添加し、15分間撹拌した。重合反応溶液にメタノール0.17mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合反応溶液を、常温、24時間で蒸発させ、更に55°Cで12時間減圧乾燥し、重合体ゴムを得た。重合体ゴムの評価結果を表5に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表5に示す。実施例14重合体ゴムの調製内容積5リットルのステンレス製重合反応器内を洗浄、乾燥し、乾燥窒素で置換し、工業用ヘキサン密度680Kgm32.55kg、1,3-ブタジエン137g、スチレン43g、テトラヒドロフラン1.52ml、エチレングリコールジエチルエーテル1.09mlを重合反応容器内に投入した。次に、ビスジエチルアミノメチルビニルシラン1.97mmolおよびn-ブチルリチウム3.68mmolをn-ヘキサン溶液として投入し、重合を開始した。撹拌速度を130rpm、重合反応器内温度を65°Cとし、単量体を重合反応容器内に連続的に供給しながら、1,3-ブタジエンとスチレンの共重合を2.5時間行った。1,3-ブタジエンの供給量は205g、スチレンの供給量は65gであった。また、重合反応器に投入供給した単量体単位重量当り、ビスジエチルアミノメチルビニルシランの投入量は0.0044mmolであった。次に、得られた重合反応溶液を130rpmの撹拌速度で撹拌し、N-3-ジメチルアミノプロピルアクリルアミド1.41mmoln-ブチルリチウム1mol当り0.38molを添加し、15分間撹拌した。次に、得られた重合反応溶液を130rpmの撹拌速度で撹拌し、3-ジエチルアミノプロピルトリエトキシシラン1.41mmolを添加し、15分間撹拌した。重合反応溶液にメタノール0.17mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合反応溶液を、常温、24時間で蒸発させ、更に55°Cで12時間減圧乾燥し、重合体ゴムを得た。重合体ゴムの評価結果を表5に示す。ゴム組成物、加硫シートの調製得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表5に示す。"